(57)【要約】【課題】難燃性組成物の提供【解決手段】ポリマー状支持体、例えばポリプロピレン等のポリオレフィンは、（ｉ．）ニトロキシル安定剤、ヒドロキシルアミン安定剤、ニトロン安定剤、置換ヒドロキシルアミン安定剤、アミンオキシド安定剤、ベンゾフラノン安定剤、ホスフィット及びホスホナイト安定剤、キノンメチド安定剤及び２，２’−アルキリデンビスフェノール安定剤のモノアクリレートエステルからなる群から選択される化合物の少なくとも一つ及び（ｉｉ．）臭素化難燃剤、燐含有難燃剤及びアンモニウムポリホスフェート又はデカブロモジフェニルオキシド等の無機難燃剤からなる群から選択される化合物の少なくとも一つの相乗混合物のその中に配合されることによって難燃性にされ得り；許容基準の難燃性を達成するために必要とされる成分（ｉｉ．）の有機又は無機難燃剤の量は、成分（ｉ．）が存在しない場合に必要とされる量に比べて、非常に減少される。【特許請求の範囲】
【請求項１】
（Ａ）ポリマー支持体、及び
（Ｂ）
ｉ）
（ａ）ニトロキシル安定剤、
（ｂ）ヒドロキシルアミン安定剤、
（ｃ）ニトロン安定剤、
（ｄ）置換ヒドロキシルアミン安定剤、
（ｅ）アミンオキシド安定剤、
（ｆ）ベンゾフラノン安定剤、
（ｇ）ホスフィット及びホスホナイト安定剤、
（ｈ）キノンメチド安定剤及び
（ｊ）２，２’−アルキリデンビスフェノール安定剤のモノアクリレートエステルからなる群から選択される化合物の少なくとも一つ及び
ｉｉ）臭素化難燃剤、燐含有難燃剤及び無機難燃剤からなる群から選択される少なくとも一つの化合物
の相乗混合物の有効な難燃化量
を含む難燃性組成物。
【請求項２】
相乗混合物（Ｂ）の成分（ｉ．）が、
ａ）次式
【化１】
2004526837.tif 000033
で表わされるニトロキシル安定剤、又は次式
【化２】
2004526837.tif 000034
（式中、各Ｒは、炭素原子数１ないし４のアルキル基を表わし、及びＴは、５−又は６−員環を完成させるために必要な基を表わす。）で表わされる基を一つ又はそれ以上含むニトロキシル安定剤；
ｂ）式（Ｉ）
【化３】
2004526837.tif 000035
（式中、Ｔ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表し；及び
Ｔ2は水素原子を表わすか、又は独立して、Ｔ1と同じ意味を有する。）で表わされるヒドロキシルアミン安定剤、又は式（ＩＩ）
【化４】
2004526837.tif 000036
（式中、Ｔは５−又は６−員環を形成する基を表わし；及び
Ｒ1及びＲ2は、独立して水素原子、炭素原子数１ないし４のアルキル基又はフェニル基を表わす。）で表わされる基を１個又はそれ以上含有するヒドロキシルアミン安定剤；
ｃ）式（ＩＩＩ）
【化５】
2004526837.tif 000037
（式中、Ｌ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表し；
Ｌ2及びＬ3は、独立して水素原子、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表すか；
又は、Ｌ１及びＬ２は一緒になって、窒素原子を含む５−又は６−員環を形成する。）で表わされるニトロン安定剤；
ｄ）式（ＩＩＩｂ）又は式（ＩＩＩａ）
【化６】
2004526837.tif 000038
（式中、Ｔ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表し；
Ｔ2は水素原子を表わすか、又は独立して、Ｔ1と同じ意味を有し；及び
Ｔ3はアリル基、炭素原子数１ないし３６の直鎖もしくは枝分かれ鎖アルキル基、炭素原子数５ないし１８のシクロアルキル基、炭素原子数５ないし１８のシクロアルケニル基、又は、フェニル基によって、又は１もしくは２個の炭素原子数１ないし４のアルキル基で又は１もしくは２個のハロゲン原子で置換されたフェニル基によって置換された炭素原子数１ないし４の直鎖もしくは枝分かれ鎖アルキル基を表わす。）で表わされるヒドロキシルアミン安定剤；
ｅ）式（ＶＩＩ）
【化７】
2004526837.tif 000039
［式中、Ｇ1及びＧ2は独立して、炭素原子数６ないし３６の直鎖もしくは枝分かれ鎖アルキル基、炭素原子数６ないし１２のアリール基、炭素原子数７ないし３６のアラルキル基、炭素原子数７ないし３６のアルカリル基、炭素原子数５ないし３６のシクロアルキル基、炭素原子数６ないし３６のアルクシクロアルキル基（ａｌｋｃｙｃｌｏａｌｋｙｌ）又は炭素原子数６ないし３６のシクロアルキルアルキル基を表わし；
Ｇ3は、炭素原子数１ないし３６の直鎖もしくは枝分かれ鎖アルキル基、炭素原子数６ないし１２のアリール基、炭素原子数７ないし３６のアラルキル基、炭素原子数７ないし３６のアルカリル基、炭素原子数５ないし３６のシクロアルキル基、炭素原子数６ないし３６のアルクシクロアルキル基（ａｌｋｃｙｃｌｏａｌｋｙｌ）又は炭素原子数６ないし３６のシクロアルキルアルキル基を表わし；及び
前記アリール基は、１ないし３個のハロゲン原子、炭素原子数１ないし８のアルキル基、炭素原子数１ないし８のアルコキシ基又はそれらの組合せによって置換され得；
前記アルキル基、アラルキル基、アルカリル基、シクロアルキル基、アルクシクロアルキル基（ａｌｋｃｙｃｌｏａｌｋｙｌ）及びシクロアルキルアルキル基は、−Ｏ−、−Ｓ−、−ＳＯ−、−ＳＯ2−、−ＣＯＯ−，−ＯＣＯ−，−ＣＯ−，−ＮＧ4−，−ＣＯＮＧ4−及び−ＮＧ4ＣＯ−基によって中断され得るか、又は前記アルキル基、アラルキル基、アルカリル基、シクロアルキル基、アルクシクロアルキル基（ａｌｋｃｙｃｌｏａｌｋｙｌ）及びシクロアルキルアルキル基は、−ＯＧ4、−ＳＧ4、−ＣＯＯＧ4、−ＯＣＯＧ4、−ＣＯＧ4、−Ｎ（Ｇ4）2、−ＣＯＮ（Ｇ4）2、−ＮＧ4ＣＯＧ4及び、−Ｃ（ＣH3）（ＣH2ＲX）ＮＬ（ＣH2ＲX）（ＣH3）Ｃ−基を含む５−及び６−員環によって置換され得るか、又は前記アルキル基、アラルキル基、アルカリル基、シクロアルキル基、アルクシクロアルキル基（ａｌｋｃｙｃｌｏａｌｋｙｌ）及びシクロアルキルアルキル基は、上記の基によって中断及び置換の両方がなされ；
Ｇ4は独立して、水素原子又は炭素原子数１ないし８のアルキル基を表わし；
ＲXは水素原子又はメチル基を表わし；
Ｌは、水素原子、ヒドロキシ基、炭素原子数１ないし３０の直鎖又は枝分かれ鎖アルキル部分、−Ｃ（Ｏ)Ｒ部分（式中、Ｒは炭素原子数１ないし３０の直鎖又は枝分かれ鎖アルキル基を表す。)又は−ＯＲy部分を表わし；
Ｒyは、炭素原子数１ないし３０の直鎖又は枝分かれ鎖アルキル基、炭素原子数２ないし３０のアルケニル基、炭素原子数２ないし３０のアルキニル基、炭素原子数５ないし１２のシクロアルキル基、炭素原子数６ないし１０のビシクロアルキル基、炭素原子数５ないし８のシクロアルケニル基、炭素原子数６ないし１０のアリール基、炭素原子数７ないし９のアラルキル基、アルキル基又はアリール基によって置換された炭素原子数７ないし９のアラルキル基、又はＣＯ（Ｄ）（式中、Ｄは、炭素原子数１ないし１８のアルキル基、炭素原子数１ないし１８のアルコキシ基、フェニル基、ヒドロキシ基によって、アルキル基によってもしくはアルコキシ基によって置換されたフェニル基、又はアミノ基、又はアルキル基もしくはフェニル基によって一もしくは二置換されたアミノ基を表わす。）を表わす。］で表わされるアミンオキシド安定剤；
ｆ）ベンゾフラノン安定剤；
ｇ）式（１）、（２）、（３）、（４）、（５）、（６）及び（７）
【化８】
2004526837.tif 000040
［式中、指数は整数であり、
ｎは、２、３又は４を表わし；ｐは１又は２を表わし；ｑは、２又は３を表わし；ｒは４ないし１２を表わし；ｙは１、２又は３を表わし；及びｚは１ないし６を表わし；
もしもｎが２を表わす場合、Ａ1は炭素原子数２ないし１８のアルキレン基；酸素原子、硫黄原子又は−ＮＲ4−によって中断された炭素原子数２ないし１２のアルキレン基；次式
【化９】
2004526837.tif 000041
で表わされる基又はフェニレン基を表わし、
もしもｎが３を表わす場合、Ａ1は式−ＣrＨ2r-1−で表わされる基を表わし；
もしもｎが４を表わす場合、Ａ1は
【化１０】
2004526837.tif 000042
を表わし；
もしもｎが２を表わす場合、Ａ2はＡ1で定義した通りであり；
Ｂは直接結合、−ＣＨ2−、−ＣＨＲ4−、−ＣＲ11Ｒ4−、硫黄原子、炭素原子数５ないし７のシクロアルキリデン基、又は３、４及び／又は５位が１ないし４個の炭素原子数１ないし４のアルキル基によって置換されたシクロヘキシリデン基を表わし；
もしもｐが１を表わす場合、Ｄ1は炭素原子数１ないし４のアルキル基を表わし、もしもｐが２を表わす場合、Ｄ1は−ＣＨ2ＯＣＨ2−を表わし；
もしもｐが１を表わす場合、Ｄ2は炭素原子数１ないし４のアルキル基を表わし；
もしもｙが１を表わす場合、Ｅは炭素原子数１ないし１８のアルキル基、−ＯＲ11又はハロゲン原子を表わし；
もしもｙが２を表わす場合、Ｅは−Ｏ−Ａ2−Ｏ−を表わし、
もしもｙが３を表わす場合、Ｅは式Ｒ4Ｃ（ＣＨ2Ｏ−）3又はＮ（ＣＨ2ＣＨ2Ｏ−）3で表わされる基を表わし；
Ｑは少なくともｚ価のアルコール又はフェノールの基を表わし、この基は、酸素原子を介して燐原子に結合しており；
Ｒ11、Ｒ12及びＲ3は、互いに独立して、未置換か又はハロゲン原子、−ＣＯＯＲ4，−ＣＮ又は−ＣＯＮＲ4Ｒ4によって置換された炭素原子数１ないし１８のアルキル基；酸素原子、硫黄原子又は−ＮＲ4−によって中断された炭素原子数２ないし１８のアルキル基；炭素原子数７ないし９のフェニルアルキル基；炭素原子数５ないし１２のシクロアルキル基、フェニル基又はナフチル基；ハロゲン原子、１ないし３個のアルキル基、又は合計１ないし１８個の炭素原子を有するアルコキシ基によって、又は炭素原子数７ないし９のフェニルアルキル基によって置換されたナフチル基又はフェニル基；又は次式
【化１１】
2004526837.tif 000043
（式中、ｍは３ないし６の範囲の整数を表わす。）で表わされる基を表わし；
Ｒ4は水素原子、炭素原子数１ないし１８のアルキル基、炭素原子数５ないし１２のシクロアルキル基又は炭素原子数７ないし９のフェニルアルキル基を表わし、
Ｒ5及びＲ6は互いに独立して、水素原子、炭素原子数１ないし８のアルキル基又は炭素原子数５ないし６のシクロアルキル基を表わし、
もしもqが２を表わす場合、Ｒ7及びＲ8は互いに独立して、炭素原子数１ないし４のアルキル基を表わすか、又は一緒になって、２，３−デヒドロペンタメチレン基を表わし；
もしもqが３を表わす場合、Ｒ7及びＲ8はメチル基を表わし；及び
Ｒ14は水素原子、炭素原子数１ないし９のアルキル基又はシクロヘキシル基を表わし、
Ｒ15は水素原子又はメチル基を表わし、及びもしも基Ｒ14及びＲ15が２個又はそれ以上存在するならば、これらの基は同一であるか異なり、
Ｘ及びＹは各々、直接結合又は酸素原子を表わし、
Ｚは直接結合、メチレン基、−Ｃ（Ｒ16）2−又は硫黄原子を表わし、
Ｒ16は炭素原子数１ないし８のアルキル基を表わす。］で表わされるホスフィット及び／又はホスホナイト安定剤；
ｈ）式（ＶＩＩＩ）
【化１２】
2004526837.tif 000044
［式中、Ｒ1’及びＲ2’は独立して、炭素原子数４ないし１８の直鎖又は枝分かれ鎖アルキル基、炭素原子数５ないし１２のシクロアルキル基、又は炭素原子数７ないし１５のフェニルアルキル基を表わし、及び
Ｒ3’は、２−、３−又は４−ピリジル基；２−又は３−チエニル基；２−又は３−ピリール基（ｐｙｒｒｙｌ）；２−又は３−フリル基；炭素原子数６ないし１０のアリール基；又は、１ないし３個の炭素原子数１ないし８のアルキル基、炭素原子数１ないし８のアルコキシ基、炭素原子数１ないし８のアルキルチオ基、炭素原子数１ないし８のアルキルアミノ基、炭素原子数２ないし８のジアルキルアミノ基、炭素原子数２ないし８のアルコキシカルボニル基、ヒドロキシ基、ニトロ基、アミノ基、シアノ基、カルボキシ基、アミノカルボニル基、塩素、又は上記置換基の混合物によって置換された前記アリール基を表わすか；又は、
Ｒ3’は−ＣＮ、−ＣＯＯＨ，−ＣＯＯＲ4’，−ＣＯＲ5’，−ＯＣＯＲ6’，−ＣＯＮＲ7’Ｒ8’又は−PＯ（ＯＲ9’）2（式中、Ｒ4’は炭素原子数１ないし１８のアルキル基、炭素原子数５ないし１２のシクロアルキル基、フェニル基又はベンジル基を表わし、
Ｒ5’は炭素原子数１ないし１８のアルキル基、炭素原子数６ないし１０のアリール基、又は１もしくは２個の炭素原子数１ないし４のアルキル基によって、もしくはヒドロキシル基によって置換された前記アリール基を表わし、
Ｒ6’は炭素原子数１ないし１８のアルキル基、炭素原子数６ないし１０のアリール基、又は１もしくは２個の炭素原子数１ないし４のアルキル基によって、もしくはヒドロキシル基によって置換された前記アリール基を表わし、
Ｒ7’及びＲ8’は独立して、水素原子、炭素原子数１ないし１８のアルキル基、又は炭素原子数１ないし４のアルキルアミノ基によって、炭素原子数２ないし８のジアルキルアミノ基によって、又はヒドロキシル基によって置換された前記アルキル基；ベンジル基、炭素原子数６ないし１０のアリール基、又は炭素原子数１ないし４のアルキル基によって、炭素原子数１ないし４のアルキルアミノ基によって、炭素原子数２ないし８のジアルキルアミノ基によって、フェニルアミノ基によって、もしくはヒドロキシル基によって置換された前記アリール基を表わすか、又は、
−ＮＲ7’Ｒ8’は、モルフォリノ基、ピペリジノ基又はピロリジノ基を表わし、及び
Ｒ9’は水素原子又は炭素原子数１ないし１８のアルキル基を表わす。）を表わす。］で表わされるキノンメチド安定剤；
ｊ）式（ＩＸ）
【化１３】
2004526837.tif 000045
（式中、Ｒ40、Ｒ41、Ｒ42、Ｒ43及びＲ44は独立して、炭素原子数１ないし１８の直鎖又は枝分かれ鎖アルキル基、炭素原子数５ないし１２のシクロアルキル基、又は炭素原子数７ないし１５のフェニルアルキル基を表わす。）で表わされるモノアクリレートエステルから選択される請求項１記載の組成物。
【請求項３】
相乗混合物（Ｂ）の成分（ｉ．）が、
ａ）ビス（１−オキシル−２，２，６，６−テトラメチルピペリジン−４−イル）セバケート、４−ヒドロキシ−１−オキシル−２，２，６，６−テトラメチルピペリジン、４−エトキシ−１−オキシル−２，２，６，６−テトラメチルピペリジン、４−プロポキシ−１−オキシル−２，２，６，６−テトラメチルピペリジン、４−アセトアミド−１−オキシル−２，２，６，６−テトラメチルピペリジン、１−オキシル−２，２，６，６−テトラメチルピペリジン、１−オキシル−２，２，６，６−テトラメチルピペリジン−４−オン、１−オキシル−２，２，６，６−テトラメチルピペリジン−４−イルアセテート、１−オキシル−２，２，６，６−テトラメチルピペリジン−４−イル ２−エチルヘキサノエート、１−オキシル−２，２，６，６−テトラメチルピペリジン−４−イルステアレート、１−オキシル−２，２，６，６−テトラメチルピペリジン−４−イルベンゾエート、１−オキシル−２，２，６，６−テトラメチルピペリジン−４−イル４−第３ブチル−ベンゾエート、ビス（１−オキシル−２，２，６，６−テトラメチルピペリジン−４−イル）スクシネート、ビス（１−オキシル−２，２，６，６−テトラメチルピペリジン−４−イル）アジペート、ビス（１−オキシル−２，２，６，６−テトラメチルピペリジン−４−イル）ｎ−ブチルマロネート、ビス（１−オキシル−２，２，６，６−テトラメチルピペリジン−４−イル）フタレート、ビス（１−オキシル−２，２，６，６−テトラメチルピペリジン−４−イル）イソフタレート、ビス（１−オキシル−２，２，６，６−テトラメチルピペリジン−４−イル）テレフタレート、ビス（１−オキシル−２，２，６，６−テトラメチルピペリジン−４−イル）ヘキサヒドロテレフタレート、Ｎ，Ｎ’−ビス（１−オキシル−２，２，６，６−テトラメチルピペリジン−４−イル）アジパミド、Ｎ−（１−オキシル−２，２，６，６−テトラメチルピペリジン−４−イル）カプロラクタム、Ｎ−（１−オキシル−２，２，６，６−テトラメチルピペリジン−４−イル）ドデシルスクシンイミド、２，４，６−トリス−[Ｎ−ブチル−Ｎ−（１−オキシル−２，２，６，６−テトラメチルピペリジン−４−イル）]−ｓ−トリアジン、４，４’−エチレンビス（１−オキシル−２，２，６，６−テトラメチルピペラジン−３−オン）、２−オキシル−１，１，３，３−テトラメチル−２−イソベンザゾール、１−オキシル−２，２，５，５−テトラメチルピロリジン及びＮ，Ｎ−ビス−（１，１，３，３−テトラメチルブチル）ニトロキシドからなる群から選択されるニトロキシル安定剤；
ｂ）式（Ｉ）（式中、Ｔ1及びＴ2は独立して、ベンジル基、メチル基，エチル基、オクチル基、ラウリル基、ドデシル基、テトラデシル基、ヘキサデシル基、ヘプタデシル基又はオクタデシル基を表わすか、又はＴ1及びＴ2は各々、水素化牛脂アミン中に見られるようなアルキル混合物を表わす。）で表わされるヒドロキシルアミン安定剤；
ｃ）Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、Ｎ−メチル−α−ヘプタデシルニトロン及びＮ，Ｎ−ジ（水素化牛脂）ヒドロキシルアミンから誘導されたニトロンからなる群から選択されたニトロン；
ｄ）式（ＩＶ）、（Ｖ）及び（ＶＩ）
【化１４】
2004526837.tif 000046
｛式（ＩＶ）で表わされる化合物において、
ａは１ないし４を表わし；
Ｒ’及びＲ’’は独立して、水素原子、炭素原子数１ないし３６のアルキル基、炭素原子数５ないし１２のシクロアルキル基、炭素原子数７ないし９のアラルキル基、又は炭素原子数１ないし３６のアルキル基によって置換された前記アラルキル基を表わし、
Ｒb及びＲcは独立して、水素原子又は炭素原子数１ないし１２のアルキル基を表わし；
ａ＝１の場合、Ａは、基ＮＨＲd［式中、Ｒdは水素原子、アミノ基、炭素原子数１ないし１８のアルキル基、又は
【化１５】
2004526837.tif 000047
（式中、Ｂは、直接結合又は炭素原子数１ないし１０のアルキレン基を表わす。）を表わす。］を表わし；
ａ＝２の場合、Ａは、窒素原子上に自由な原子価を有し、環内に２個の窒素原子を含む５ないし７員の複素環式化合物の２価の基を表わすか、又は基−Ｎ（Ｒd）−Ｂ−Ｎ（Ｒd）−（式中、Ｂ及びＲdは、上記の意味を有する。）を表わし；
ａ＝３の場合、Ａは、次式
【化１６】
2004526837.tif 000048
（式中、ｎは２ないし６を表わし、Ｒeは、水素原子又は炭素原子数１ないし４のアルキル基を表わす。）で表わされる基を表わし；及び
ａ＝４の場合、Ａは、次式
【化１７】
2004526837.tif 000049
で表わされる基を表わし；
式（Ｖ）で表わされる化合物において、Ｒf、Ｒg、Ｒh及びＲiは独立して、水素原子、炭素原子数１ないし３６のアルキル基、炭素原子数５ないし１２のシクロアルキル基、炭素原子数７ないし９のアラルキル基、又は炭素原子数１ないし３６のアルキル基によって置換された前記アラルキル基；及び、それらのアルカリ金属及びアルカリ土類金属塩を表わし；
式（ＶＩ）で表わされる化合物において、
Ｒj及びＲkは独立して、炭素原子数１ないし３６のアルキル基、炭素原子数５ないし１２のシクロアルキル基、炭素原子数７ないし９のアラルキル基又は、炭素原子数１ないし３６のアルキル基によって置換された前記アラルキル基を表わすか、又はＲj及びＲkは窒素原子と一緒になって、５ないし７ 員の複素環式環を形成し得るか、又はＲj及びＲkは独立して、次式
【化１８】
2004526837.tif 000050
で表わされる基を表わし、
Ｒl、Ｒm、Ｒn、Ｒo及びＲpは独立して、水素原子、炭素原子数１ないし３６のアルキル基、炭素原子数５ないし１２のシクロアルキル基、アリル基、アリール基、炭素原子数７ないし９のアラルキル基、炭素原子数１ないし３６のアルキル基によって置換された前記アラルキル基、ボルニル基、ノルボルニル基又はイソボルニル基を表わすか、又は、Ｒm及びＲnは窒素原子と一緒になって、５ないし７員の複素環式環を形成し得；
ｂは１ないし４を表わし；
ｘは０ないし５を表わし；
ＴaはＲl又は−ＣＨ（Ｒl）−Ｏ−Ｎ（Ｒj）（Ｒk）を表わし；
ｂ＝１の場合、ＴbはＲ1又は５ないし７員の不飽和複素環置換（炭素原子数１ないし４）アルキル基を表わすか、又はＴa及びＴbは窒素原子と一緒になって、５ないし７員の飽和複素環式環を形成し得；
ｂ=２の場合、Ｔbは炭素原子数２ないし１２のアルキレン基、炭素原子数６ないし１０のシクロアルキレン基、炭素原子数６ないし１０のアリーレン基、又は炭素原子数８ないし１０のアルキレンアリーレンアルキレン基を表わすか、又はＴa及びＴbは２個の窒素原子と一緒になって、５ないし７員の飽和複素環式環を形成し得；
ｂ=３の場合、Ｔbは炭素原子数３ないし６のアルカントリイル基を表わすか、又はＴa及びＴbは３個の窒素原子と一緒になって、５ないし６員の飽和複素環式環を形成し得；及び
ｂ=４の場合、Ｔbは炭素原子数４ないし６のアルカンテトリイル基を表わす。｝で表わされる化合物からなる群から選択されたヒドロキシルアミン；
ｅ）式（ＶＩＩ）（式中、Ｇ1及びＧ2は独立して、炭素原子数８ないし２６のアルキル基を表わし、Ｇ3はメチル基を表わす。）で表わされるアミンオキシド安定剤；
ｆ）３−（４−（２−アセトキシエトキシ）フェニル）−５，７−ジ−第３−ブチル−ベンゾフラン−２−オン、５，７−ジ−第３−ブチル−３−（４−（２−ステアロイルオキシエトキシ）フェニル）ベンゾフラン−２−オン、３，３’−ビス（５，７−ジ−第３−ブチル−３−（４−（２−ヒドロキシエトキシ）フェニル）ベンゾフラン−２−オン），５，７−ジ−第３−ブチル−３−（４−エトキシフェニル）ベンゾフラン−２−オン、３−（４−アセトキシ−３，５−ジメチルフェニル）−５，７−ジ−第３−ブチル−ベンゾフラン−２−オン、３−（３，５−ジメチル−４−ピバロイルオキシフェニル）−５，７−ジ−第３−ブチル−ベンゾフラン−２−オン、３−（３，４−ジメチルフェニル）−５，７−ジ−第３−ブチル−ベンゾフラン−２−オン及び３−（２，３−ジメチルフェニル）−５，７−ジ−第３−ブチル−ベンゾフラン−２−オンからなる群から選択されるベンゾフラノン安定剤；
ｇ）トリフェニルホスフィット、トリス（ノニルフェニル）ホスフィット、トリラウリルホスフィット、トリオクタデシルホスフィット、ジステアリルペンタエリトリトールジホスフィット、トリス（２，４−ジ−第３−ブチルフェニル）ホスフィット、ジイソデシルペンタエリトリトールジホスフィット、ビス（２，４−ジ−第３−ブチルフェニル） ペンタエリトリトールジホスフィット、ビス（２，６−ジ−第３−ブチル−４−メチルフェニル）ペンタエリトリトールジホスフィット、ビスイソデシルオキシペンタエリトリトールジホスフィット、ビス（２，４−ジ−第３−ブチル−６−メチルフェニル）ペンタエリトリトールジホスフィット、ビス（２，４，６−トリ−第３−ブチルフェニル）ペンタエリトリトールジホスフィット、トリステアリルソルビトールトリホスフィット、テトラキス−（２，４−ジ−第３−ブチルフェニル）４，４’−ビフェニレン−ジホスホナイト、６−イソオクチルオキシ−２，４，８，１０−テトラ−第３−ブチル−ジベンゾ［ｄ，ｆ］［１，３，２］ジオキサホスフェピン（ｐｈｏｓｐｈｅｐｉｎ）、６−フルオロ−２，４，８，１０−テトラ−第３−ブチル−１２−メチル−ジベンゾ［ｄ，ｇ］［１，３，２］ジオキサホスホシン、ビス（２，４−ジ−第３−ブチル−６−メチルフェニル）メチルホスフィット、ビス（２，４−ジ−第３−ブチル−６−メチルフェニル）エチルホスフィット及び２，２’，２’’−ニトリロ［トリエチルトリス（３，３’５，５’−テトラ−第３−ブチル−１，１’−ビフェニル−２，２’−ジイル）ホスフィット］、
【化１９】
2004526837.tif 000051
からなる群から選択されるホスフィット及びホスホナイト；
ｈ）（３，５−ジ−第３−ブチル−４−オキソシクロヘキサ−２，５−ジエニリデン）アセトニトリル、
（３，５−ジ−第３−ブチル−４−オキソシクロヘキサ−２，５−ジエニリデン）酢酸、
（３，５−ジ−第３−アミル−４−オキソシクロヘキサ−２，５−ジエニリデン）酢酸、
メチル（３，５−ジ−第３−ブチル−４−オキソシクロヘキサ−２，５−ジエニリデン）アセテート、
エチル（３，５−ジ−第３−ブチル−４−オキソシクロヘキサ−２，５−ジエニリデン）アセテート、
ｎ−ブチル（３，５−ジ−第３−ブチル−４−オキソシクロヘキサ−２，５−ジエニリデン）アセテート、
２，６−ジ−第３−ブチル−４−（２−オキソプロピリデン）−シクロヘキサ−２，５−ジエノン、
ジエチル（３，５−ジ−第３−ブチル−４−オキソシクロヘキサ−２，５−ジエニリデン）メタンホスホネート、
（３，５−ジ−第３−ブチル−４−オキソシクロヘキサ−２，５−ジエニリデン）メチルアセテート、
（３，５−ジ−第３−ブチル−４−オキソシクロヘキサ−２，５−ジエニリデン）メチルピバレート、
（３，５−ジ−第３−ブチル−４−オキソシクロヘキサ−２，５−ジエニリデン）メチルベンゾエート、及び
Ｎ，Ｎ−ジエチル−２−（３，５−ジ−第３−ブチル−４−オキソシクロヘキサ−２，５−ジエニリデン）アセトアミド、
２，６−ジ−第３−ブチル−４−ベンジリデン−シクロヘキサ−２，５−ジエノン、
２，６−ジ−第３−ブチル−４−（４−ニトロベンジリデン）−シクロヘキサ−２，５−ジエノン、
２，６−ジ−第３−ブチル−４−（３−ニトロベンジリデン）−シクロヘキサ−２，５−ジエノン、
２，６−ジ−第３−ブチル−４−（４−シアノベンジリデン）−シクロヘキサ−２，５−ジエノン、
２，６−ジ−第３−ブチル−４−（４−ジメチルアミノベンジリデン）−シクロヘキサ−２，５−ジエノン、
２，６−ジ−第３−アミル−４−ベンジリデン−シクロヘキサ−２，５−ジエノン、
２，６−ジ−第３−ブチル−４−（４−メトキシベンジリデン）−シクロヘキサ−２，５−ジエノン、及び
２，６−ジ−第３−ブチル−４−（３，５−ジ−第３−ブチル−４−ヒドロキシベンジリデン）−シクロヘキサ−２，５−ジエノンからなる群から選択されるキノンメチド安定剤；
ｊ）２，２’−メチレンビス（６−第３−ブチル−４−メチルフェノール）、２，２’−メチレンビス（６−第３−ブチル−４−エチルフェノール）、２，２’−メチレンビス［４−メチル−６−（a−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第３−ブチルフェノール）、２，２’−エチリデンビス（４，６−ジ−第３−ブチルフェノール）、２，２’−エチリデンビス（６−第３−ブチル−４−イソブチルフェノール）、２，２’−メチレンビス［６−（a−メチルベンジル）−４−ノニルフェノール］、２，２’−メチレンビス［６−（a,a−ジメチルベンジル）−４−ノニルフェノール］、２，６−ビス（３−第３−ブチル−５−メチル−２−ヒドロキシベンジル）−４−メチルフェノール及び１，１−ビス−（３，５−ジメチル−２−ヒドロキシフェニル）ブタンからなる群から選択されるモノアクリレートエステル
から選択される請求項２記載の組成物。
【請求項４】
相乗混合物（Ｂ）の成分（ｉ．）が
ａ）ニトロキシル安定剤；
ｂ）Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジドデシルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−テトラデシルヒドロキシルアミン、Ｎ−ヘキサデシル−Ｎ−ヘプタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン及びＮ，Ｎ−ジ（水素化牛脂）ヒドロキシルアミンからなる群から選択されるＮ，Ｎ−ジヒドロカルビルヒドロキシルアミン；
ｆ）次式
【化２０】
2004526837.tif 000052
からなる群から選択されるベンゾフラノン安定剤
から選択される請求項３記載の組成物。
【請求項５】
相乗混合物（Ｂ）の成分（ｉｉ．）が、少なくとも
テトラフェニルレゾルシノールジホスフィット、
クロロアルキルホスフェートエステル、
ポリ臭素化ジフェニルオキシド、
デカブロモジフェニルオキシド、
アンチモントリオキシド、
アンチモンペントオキシド、
トリス［３−ブロモ−２，２−ビス（ブロモメチル）プロピル］ホスフェート、
トリフェニルホスフェート、
ビスフェノールＡのビス（２，３−ジブロモプロピルエーテル）、
アンモニウムポリホスフェート、
レゾルシノールジホスフェートオリゴマー、
臭素化エポキシ樹脂、
エチレン−ビス（テトラブロモフタルイミド）、
ビス（ヘキサクロロシクロペンタジエノ）シクロオクタン、
硫酸カルシウム、
塩素化パラフィン、
炭酸マグネシウム、
メラミンホスフェート、
メラミンピロホスフェート、
モリブデントリオキシド、
酸化亜鉛、
１，２−ビス（トリブロモフェノキシ）エタン、
テトラブロモ−ビスフェノールＡ、
水酸化マグネシウム、
アルミナ三水和物、
ホウ酸亜鉛、
エチレンジアミンジホスフェート、
シリカ、
シリコン、
珪酸カルシウム
珪酸マグネシウム及び
エチレンビス−（ジブロモ−ノルボルナンジカルボキシイミド）
からなる群から選択される化合物の少なくとも１つである請求項１記載の組成物。
【請求項６】
相乗混合物（Ｂ）の成分（ｉ．）が、少なくとも
（ａ）ビス（１−オキシル−２，２，６，６−テトラメチルピペリジン−４−イル）セバケート、４−ヒドロキシ−１−オキシル−２，２，６，６−テトラメチルピペリジン、
（ｂ）Ｎ，Ｎ−ジ（水素化牛脂）アミンの直接酸化によって生成されるＮ，Ｎ−ジ（アルキル）ヒドロキシルアミン、
（ｃ）Ｎ−オクタデシル−α−ヘプタデシルニトロン、
（ｄ）Ｏ−ｎ−プロピル−Ｎ，Ｎ−ジオクタデシルヒドロキシルアミン、
（ｅ）ジ（炭素原子数１６ないし１８）アルキルメチルアミンオキシド、
（ｆ）３−（３，４−ジメチルフェニル）−５，７−ジ−第３−ブチル−ベンゾフラン−２−オン、
（ｇ）トリス（２，４−ジ−第３−ブチルフェニル）ホスフィット、
（ｈ）２，６−ジ−第３−ブチル−４−ベンジリデン−シクロヘキサ−２，５−ジエノン及び
（ｊ）２，２’−メチレンビス（６−第３−ブチル−４−メチルフェノール）のモノアクリレートエステル
からなる群から選択される化合物の少なくとも１つであり、かつ
相乗混合物（Ｂ）の成分（ｉｉ．）が、少なくとも
ポリ臭素化 ジフェニルオキシド、
デカブロモジフェニルオキシド、
ビスフェノール Ａのビス（２，３−ジブロモプロピルエーテル）、
アンモニウムポリホスフェート、
レゾルシノールジホスフェートオリゴマー、
臭素化エポキシ樹脂、
エチレン−ビス（テトラブロモフタルイミド），
１，２−ビス（トリブロモフェノキシ）エタン及び
テトラブロモ−ビスフェノールＡ
からなる群から選択される化合物の少なくとも１つである請求項１記載の組成物。
【請求項７】
相乗混合物（Ｂ）の成分（ｉｉ．）が、難燃性アンモニウムポリホスフェート又はデカブロモジフェニルオキシドである請求項１又は６記載の組成物。
【請求項８】
相乗混合物（Ｂ）の成分（ｉ．）が、成分（Ａ）に基づいて、０．２５ないし１０重量％存在し；かつ成分（ｉｉ．）が、成分（Ａ）に基づいて、０．２５ないし６０重量％存在する請求項１記載の組成物。
【請求項９】
更に、紫外線吸収剤を含む請求項１記載の組成物。
【請求項１０】
２−（２−ヒドロキシ−３，５−ジ−α−クミルフェニル）−２Ｈ−ベンゾトリアゾール、２−（２−ヒドロキシ−５−メチルフェニル）−２Ｈ−ベンゾトリアゾール、５−クロロ−２−（２−ヒドロキシ−３，５−ジ−第３−ブチルフェニル）−２Ｈ−ベンゾトリアゾール、２−（２−ヒドロキシ−３，５−ジ−第３−アミルフェニル）−２Ｈ−ベンゾトリアゾール、２−（２−ヒドロキシ−３−α−クミル−５−第３−オクチルフェニル）−２Ｈ−ベンゾトリアゾール、２，４−ジ−第３−ブチルフェニル３，５−ジ−第３−ブチル−４−ヒドロキシベンゾエート、２−ヒドロキシ−４−ｎ−オクチルオキシベンゾフェノン及び２，４−ビス（２，４−ジメチルフェニル）−６−（２−ヒドロキシ−４−オクチルオキシフェニル）−ｓ−トリアジンからなる群から選択される紫外線吸収剤を含む請求項９記載の組成物。
【請求項１１】
ポリマー支持体（Ａ）が、ポリオレフィン、熱可塑性オレフィン、スチレンポリマー及びコポリマーからなる樹脂群から選択される請求項１記載の組成物。
【請求項１２】
ポリマー支持体（Ａ）が、ポリプロピレン、ポリエチレン、熱可塑性オレフィン、アクリルニトリル／ブタジエン／スチレンコポリマー及び耐衝撃性ポリスチレンからなる群から選択される請求項１１記載の組成物。
【請求項１３】
相乗混合物（Ｂ）の成分（ｉ．）が、ポリマー支持体（Ａ）に基づいて、５．１ないし１０重量％の量で存在する請求項１記載の組成物。
【発明の詳細な説明】
【技術分野】
【０００１】
本発明は、相乗剤化合物及び既知の有機又は無機難燃剤の混合物の有効な難燃化量をポリマー状支持体へ添加することによって、ポリマー状支持体を難燃化する新規方法に関する。相乗剤は、ニトロキシル安定剤、ヒドロキシルアミン安定剤、ニトロン安定剤、置換ヒドロキシルアミン安定剤、アミンオキシド安定剤、ベンゾフラノン安定剤、ホスフィット及びホスホナイト安定剤、キノンメチド安定剤及び２，２’−アルキリデンビスフェノール安定剤のモノアクリレートエステルからなる群から選択される。
【背景技術】
【０００２】
米国特許第５，３９３，８１２号明細書は、アルコキシアミン官能性立体障害アミンと組み合わせたハロゲン化ヒドロカルビルホスフェートまたはホスホネートエステル難燃剤との組み合わせによって難燃剤をなすポリオレフィン組成物を記載するが、立体障害アミン自身が難燃性の原因である旨の示唆は存在せず、むしろ立体障害アミンはこれらのポリオレフィン組成物中で生じる艶消化および他の望ましくない効果を防止する旨の示唆が存在する。
【特許文献１】
米国特許第５，３９３，８１２号明細書。
【０００３】
欧州特許公開第０７９２９１１Ａ２号公報は、トリス（トリハロゲノペンチル）ホスフェート難燃剤の難燃性能を増大するために使用される場合、アルコキシアミン官能性立体障害アミンが効果的であることを開示している。
【特許文献２】
欧州特許公開第０７９２９１１Ａ２号公報
【０００４】
米国特許第６，１１７，９９５号明細書は、特定のＮ−アルコキシ立体障害アミンが、有機ポリマーのための難燃剤として使用され得ることを開示している。１９９９年１１月３日に出願された米国継続出願第０９／５０２，２３９号及び２０００年１１月１６日に出願された米国継続出願第０９／７１４，７１７号は、難燃剤としての特定のＮ−アルコキシ立体障害アミンの使用を開示している。
【特許文献３】
米国特許第６，１１７，９９５号明細書
【特許文献４】
米国継続出願第０９／５０２，２３９号
【特許文献５】
米国継続出願第０９／７１４，７１７号
【発明の開示】
【発明が解決しようとする課題】
【０００５】
今日の難燃剤（ＦＲ）市場は、化学的および／または物理的な手段によって燃焼過程と干渉するように機能する生成物からなる。機械的に、これらのＦＲは、気相、凝縮相またはその双方のいずれかでの物品の燃焼の間に機能することが提案されている。有機ハロゲンは、ポリマー基材からの遊離ラジカル有機“燃料”と気相で干渉するハロゲン種（例えば、ＨＸ）を発生することが提案されている。相乗剤は、アンチモンハロゲン化物および水蒸気を形成する酸化アンチモンとＨＸとの反応のように、ＨＸと反応して気相で燃焼と干渉するさらなる化学種を形成することが提案されている。更に、他の種類の難燃剤は、ポリエステル上に保護炭化層を形成し、泡沸を形成し、またはポリマー表面上を発泡させるように“凝縮”相で効力を与えることが提案されている。炭化層または泡沸層は、有機燃料がポリマーから燃料が燃焼することができる気相へ移動することを防止し、または炭化は熱障壁として作用してその下層のポリマー物品を熱誘発される崩壊および燃料の発生から保護すると考えられている。様々な種類のリン化合物（例えばハロ−または非ハロゲン化）がその例である。さらにしかしながら、他の種類の化合物は、凝縮相および／または気相で機能することが提案されている。金属水和物または金属酸化物は熱条件下で水蒸気を発生し、該水が燃焼区域における燃料混合物を希釈しまた水の蒸気への転換を介して火炎区域から熱を除去することが提案されている。アルミナ三水和物、水酸化マグネシウムまたは酸化マグネシウムおよび他の化合物がこの様式において機能することが報告されている。
【０００６】
上記したこれらの従来技術の化学物質は、既に述べた有効な難燃化特質に加えて様々な有害な面を有する。特定の有機ヨウ化化合物は、製造または燃焼の間の毒性副生物、例えばポリヨウ化ジフェニルオキシドからのジオキサンの発生のために政府の監視下にある。特定の金属含有難燃剤、特に酸化アンチモンは作業者への暴露および毒性の理由のために監視下にある。酸化アンチモンは発癌物質であることが疑われる砒素化合物の痕跡量をしばしば含む。全体として、火災の間にこれらの難燃剤から放出される煙および毒性ガスの発生に関して関心が増大してきている。古典的なＦＲは有効な燃焼抑制剤であるけれども、それらが形成する毒性ガスは人間への暴露に脅威を与える。
【課題を解決するための手段】
【０００７】
本発明は、市販の難燃剤の多量の使用が与える現在の従来技術の有害な面のいくつかを軽減する。本発明の相乗剤化合物は非ハロゲン化でありかつ重金属を有さないので、腐蝕性ＨＸガスの発生を避けまた毒性金属への暴露を避ける。ある程度の適用においては、本発明は現在のＦＲ系のための直接代替物を提供し、本発明の相乗剤化合物は、補足的な増大系または相乗作用系（例えば、ＡＢＳ中の酸化アンチモン代替物）を提供し、良好な難燃性が本発明の相乗剤化合物の存在下において、より少量の古典的なＦＲ剤を使用することにより達成される得る。
【０００８】
ヒドロキシルアミン安定剤は、米国特許第４，５９０，２３１号明細書、米国特許第４，６１２，３９３号明細書、米国特許第４，６４９，２２１号明細書、米国特許第４，６６８，７２１号明細書、米国特許第４，６９１，０１５号明細書、米国特許第４，６９６，９６４号明細書、米国特許第４，７０３，０７３号明細書、米国特許第４，７２０，５１７号明細書、米国特許第４，７５７，１０２号明細書、米国特許第４，７８２，１０５号明細書、米国特許第４，８３１，１３４号明細書、米国特許第４，８７６，３００号明細書、米国特許第５，００６，５７７号明細書、米国特許第５，０１９，２８５号明細書、米国特許第５，０６４，８８３号明細書、米国特許第５，１８５，４４８号明細書及び米国特許第５，２３５，０５６号明細書に開示されている。
【０００９】
成分のニトロン安定剤は、米国特許第４，８９８，９０１号明細書に開示されている。
【００１０】
米国特許第４，６６６，９６２号明細書、米国特許第４，６６６，９６３号明細書、米国特許第４，６７８，８２６号明細書、米国特許第４，７５３，９７２号明細書、米国特許第４，７５７，１０２号明細書、米国特許第４，７６０，１７９号明細書、米国特許第４，９２９，６５７号明細書、米国特許第５，０５７，５６３号明細書、米国特許第５，０２１，４７９号明細書、米国特許第５，０４５，５８３号明細書及び米国特許第５，１８５，４４８号明細書は、有機物質の安定化に対する様々な置換ヒドロキシルアミン安定剤の使用を開示している。
【００１１】
米国特許第５，０８１，３００号明細書、米国特許第５，１６２，４０８号明細書、米国特許第５，８４４，０２９号明細書、米国特許第５，８８０，１９１号明細書及び米国特許第５，９２２，７９４号明細書は、熱可塑性樹脂の安定化に対する飽和炭化水素アミンオキシドの使用を開示している。
【００１２】
ベンゾフラノン安定剤は、例えば、米国特許第４，３２５，８６３号明細書、米国特許第４，３３８，２４４号明細書、米国特許第５，１７５，３１２号明細書、米国特許第５，２１６，０５２号明細書、米国特許第５，２５２，６４３号明細書、米国特許第５，３６９，１５９号明細書、米国特許第５，４８８，１１７号明細書、米国特許第５，３５６，９６６号明細書、米国特許第５，３６７，００８号明細書、米国特許第５，４２８，１６２号明細書、米国特許第５，４２８，１７７号明細書、米国特許第５，６１４，５７２号明細書、米国特許第５，８８３，１６５号明細書及び米国特許第５，５１６，９２０号明細書に開示されている。
【００１３】
キノンメチド安定剤は、例えば、米国特許第５，５８３，２４７号明細書、米国特許第５，６１６，７７４号明細書、米国特許第５，６７０，６９２号明細書及び米国特許第５，７５０，７６５号明細書に開示されている。
【００１４】
Ｏ−アルケニル置換ヒドロキシルアミン安定剤は、米国特許第５，０４５，５８３号明細書に開示されている。
【００１５】
非立体障害アルコキシアミン安定剤は、米国特許第５，１８５，４４８号明細書に開示されている。
【００１６】
本発明は、
（Ａ）ポリマー支持体、及び
（Ｂ）
ｉ）
（ａ）ニトロキシル安定剤、
（ｂ）ヒドロキシルアミン安定剤、
（ｃ）ニトロン安定剤、
（ｄ）置換ヒドロキシルアミン安定剤、
（ｅ）アミンオキシド安定剤、
（ｆ）ベンゾフラノン安定剤、
（ｇ）ホスフィット及びホスホナイト安定剤、
（ｈ）キノンメチド安定剤及び
（ｊ）２，２’−アルキリデンビスフェノール安定剤のモノアクリレートエステルからなる群から選択される化合物の少なくとも一つ及び
ｉｉ）臭素化難燃剤、燐含有難燃剤及び無機難燃剤からなる群から選択される少なくとも一つの化合物
の相乗混合物の有効な難燃化量
を含む難燃性組成物に関する。
【発明を実施するための最良の形態】
【００１７】
成分（ａ）
本発明において有用な成分（ａ）のニトロキシル安定剤は、一般構造
【化２１】
2004526837.tif 000002
を有するか、又は次式
【化２２】
2004526837.tif 000003
（式中、各Ｒは、アルキル基を表わし、及びＴは、５−又は６−員環を完成させるために必要な基を表わす。）で表わされる基を一つ又はそれ以上含む化合物である。
【００１８】
２個又はそれ以上のニトロキシル基が、下記
【化２３】
2004526837.tif 000004
（式中、Ｅは結合基を表わす。）に示したようなＴ部分を通して結合されることによって同分子中に存在し得る。
【００１９】
成分（ａ）の典型的なニトロキシル基は、ビス（１−オキシル−２，２，６，６−テトラメチルピペリジン−４−イル）セバケート、４−ヒドロキシ−１−オキシル−２，２，６，６−テトラメチルピペリジン、４−エトキシ−１−オキシル−２，２，６，６−テトラメチルピペリジン、４−プロポキシ−１−オキシル−２，２，６，６−テトラメチルピペリジン、４−アセトアミド−１−オキシル−２，２，６，６−テトラメチルピペリジン、１−オキシル−２，２，６，６−テトラメチルピペリジン、１−オキシル−２，２，６，６−テトラメチルピペリジン−４−オン、１−オキシル−２，２，６，６−テトラメチルピペリジン−４−イルアセテート、１−オキシル−２，２，６，６−テトラメチルピペリジン−４−イル ２−エチルヘキサノエート、１−オキシル−２，２，６，６−テトラメチルピペリジン−４−イルステアレート、１−オキシル−２，２，６，６−テトラメチルピペリジン−４−イルベンゾエート、１−オキシル−２，２，６，６−テトラメチルピペリジン−４−イル４−t−ブチル−ベンゾエート、ビス（１−オキシル−２，２，６，６−テトラメチルピペリジン−４−イル）スクシネート、ビス（１−オキシル−２，２，６，６−テトラメチルピペリジン−４−イル）アジペート、ビス（１−オキシル−２，２，６，６−テトラメチルピペリジン−４−イル）ｎ−ブチルマロネート、ビス（１−オキシル−２，２，６，６−テトラメチルピペリジン−４−イル）フタレート、ビス（１−オキシル−２，２，６，６−テトラメチルピペリジン−４−イル）イソフタレート、ビス（１−オキシル−２，２，６，６−テトラメチルピペリジン−４−イル）テレフタレート、ビス（１−オキシル−２，２，６，６−テトラメチルピペリジン−４−イル）ヘキサヒドロテレフタレート、Ｎ，Ｎ’−ビス（１−オキシル−２，２，６，６−テトラメチルピペリジン−４−イル）アジパミド、Ｎ−（１−オキシル−２，２，６，６−テトラメチルピペリジン−４−イル）カプロラクタム、Ｎ−（１−オキシル−２，２，６，６−テトラメチルピペリジン−４−イル）ドデシルスクシンイミド、２，４，６−トリス−[Ｎ−ブチル−Ｎ−（１−オキシル−２，２，６，６−テトラメチルピペリジン−４−イル）]−ｓ−トリアジン、４，４’−エチレンビス（１−オキシル−２，２，６，６−テトラメチルピペラジン−３−オン）、２−オキシル−１，１，３，３−テトラメチル−２−イソベンザゾール、１−オキシル−２，２，５，５−テトラメチルピロリジン及びＮ，Ｎ−ビス−（１，１，３，３−テトラメチルブチル）ニトロキシドを含む。
【００２０】
成分（ａ）のニトロキシル安定剤は、例えば、ビス（１−オキシル−２，２，６，６−テトラメチルピペリジン−４−イル）セバケート、４−ヒドロキシ−１−オキシル−２，２，６，６−テトラメチルピペリジン、４−エトキシ−１−オキシル−２，２，６，６−テトラメチルピペリジン、４−プロポキシ−１−オキシル−２，２，６，６−テトラメチルピペリジン、４−アセトアミド−１−オキシル−２，２，６，６−テトラメチルピペリジン、１−オキシル−２，２，６，６−テトラメチルピペリジン及び１−オキシル−２，２，６，６−テトラメチルピペリジン−４−オンである。
【００２１】
特異的な態様は、成分（ａ）のニトロキシル安定剤が、ビス（１−オキシル−２，２，６，６−テトラメチルピペリジン−４−イル）セバケート及び４−ヒドロキシ−１−オキシル−２，２，６，６−テトラメチルピペリジンであるものである。
【００２２】
成分（ｂ）
成分（ｂ）のヒドロキシルアミン安定剤は、例えば、米国特許第４，５９０，２３１号明細書、米国特許第４，６１２，３９３号明細書、米国特許第４，６４９，２２１号明細書、米国特許第４，６６８，７２１号明細書、米国特許第４，６９１，０１５号明細書、米国特許第４，６９６，９６４号明細書、米国特許第４，７０３，０７３号明細書、米国特許第４，７２０，５１７号明細書、米国特許第４，７５７，１０２号明細書、米国特許第４，７８２，１０５号明細書、米国特許第４，８３１，１３４号明細書、米国特許第４，８７６，３００号明細書、米国特許第５，００６，５７７号明細書、米国特許第５，０１９，２８５号明細書、米国特許第５，０６４，８８３号明細書、米国特許第５，１８５，４４８号明細書及び米国特許第５，２３５，０５６号明細書に開示されているものであり、その関連部分は、参照としてここに組込まれる。
【００２３】
新規組成物及び方法に使用される成分（ｂ）のヒドロキシルアミン安定剤は、例えば、式（Ｉ）
【化２４】
2004526837.tif 000005
（式中、Ｔ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表し；
Ｔ2は水素原子を表わすか、又は独立して、Ｔ1と同じ意味を有する。）で表わされるものである。
【００２４】
二者択一的に、本発明の成分（ｂ）のヒドロキシルアミン安定剤は、式（ＩＩ）
【化２５】
2004526837.tif 000006
（式中、Ｔは５−又は６−員環を形成する基を表わし；及び
Ｒ1及びＲ2は、独立して水素原子、炭素原子数１ないし４のアルキル基又はフェニル基を表わす。）で表わされる基１個又はそれ以上含有する化合物である。
【００２５】
本発明において、成分（ｂ）の化合物は、例えば、式（Ｉ）（式中、Ｔ1及びＴ2は独立して、ベンジル基、メチル基，エチル基、オクチル基、ラウリル基、ドデシル基、テトラデシル基、ヘキサデシル基、ヘプタデシル基又はオクタデシル基を表わすか、又はＴ1及びＴ2は各々、水素化牛脂アミン中に見られるようなアルキル混合物を表わす。）で表わされるＮ，Ｎ−ジヒドロカルビルヒドロキシルアミンである。
【００２６】
本発明の組成物及び方法における成分（ｂ）の化合物は、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジドデシルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−テトラデシルヒドロキシルアミン、Ｎ−ヘキサデシル−Ｎ−ヘプタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミン及びＮ，Ｎ−ジ（水素化牛脂）ヒドロキシルアミンからなる群から選択されるＮ，Ｎ−ジヒドロカルビルヒドロキシルアミンである。
【００２７】
本発明における成分（ｂ）は、例えば、Ｎ，Ｎ−ジ（水素化牛脂）アミンの直接酸化によって生成されるＮ，Ｎ−ジ（アルキル）ヒドロキシルアミン（イルガスタブ（登録商標：Ｉｒｇａｓｔａｂ）ＦＳ−０４２、チバ  スペシャルティー  ケミカルズ  コーポレーション。）である。
【００２８】
成分（ｃ）
成分（ｃ）のニトロンは、例えば、米国特許第４，８９８，９０１号明細書に開示されているようなものであり得り、それを参照としてここに組込む。
【００２９】
成分（ｃ）のニトロンは、例えば、式（ＩＩＩ）
【化２６】
2004526837.tif 000007
（式中、Ｌ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表し；
Ｌ2及びＬ3は、独立して水素原子、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表すか；
又は、Ｌ１及びＬ２は一緒になって、窒素原子を含む５−又は６−員環を形成する。）で表わされるものである。
【００３０】
成分（ｃ）のニトロンは、成分（ｂ）のヒドロキシルアミンの酸化生成物に相当するものであり得る。すなわち、成分（ｃ）のニトロンは、成分（ｂ）のヒドロキシルアミンのニトロン類似体であり得る。ニトロンは、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、Ｎ−メチル−α−ヘプタデシルニトロン及びＮ，Ｎ−ジ（水素化牛脂）ヒドロキシルアミンから誘導されたニトロンであり得る。
【００３１】
成分（ｄ）
成分（ｄ）の置換ヒドロキシルアミン安定剤は、例えば、米国特許第４，６６６，９６２号明細書、米国特許第４，６６６，９６３号明細書、米国特許第４，６７８，８２６号明細書、米国特許第４，７５３，９７２号明細書、米国特許第４，７５７，１０２号明細書、米国特許第４，７６０，１７９号明細書、米国特許第４，９２９，６５７号明細書、米国特許第５，０５７，５６３号明細書、米国特許第５，０２１，４７９号明細書、米国特許第５，０４５，５８３号明細書及び米国特許第５，１８５，４４８号明細書に開示されているものであり、その開示を参照としてここに組込む。成分（ｄ）は、成分（ｂ）のヒドロキシルアミンといかなるα，β−不飽和ケトン、エステル、アミド又はホスホネートとの反応によって生じるマイケル付加生成物を含む。成分（ｄ）は又、成分（ｂ）のヒドロキシルアミンとホルムアルデヒド及び第二アミンの反応によって生じるマンニッヒ型縮合生成物も含む。成分（ｄ）は又、米国特許第５，０４５，５８３号明細書に開示されているような本発明の成分（ｂ）のヒドロキシルアミンのＯ−アルケニル置換類似体も含む。成分（ｄ）は又、米国特許第５，１８５，４４８号明細書に開示されているような非立体障害置換ヒドロキシルアミン安定剤も含む。
成分（ｄ）は又、例えば、米国特許第５，０２１，４７９号明細書に開示されているもののような、成分（ｂ）のヒドロキシルアミン安定剤のアシル誘導体も含む。
【００３２】
成分（ｄ）の置換ヒドロキシルアミンは、上記式（Ｉ）及び（ＩＩ）で表わされるヒドロキシルアミンの誘導体であり得り、もしもそれらが式（ＩＩ）で表わされるヒドロキシルアミンの誘導体であるならば、それらは米国特許第５，１８５，４４８号明細書及び米国特許第５，２３５，０５６号明細書に開示されているようなヒドロキシルアミンの誘導体に限定される。
【００３３】
本発明の置換ヒドロキシルアミンは、例えば、式（ＩＩＩｂ）又は式（ＩＩＩａ）
【化２７】
2004526837.tif 000008
（式中、Ｔ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表し；
Ｔ2は水素原子を表わすか、又は独立して、Ｔ1と同じ意味を有し；及び
Ｔ3はアリル基、炭素原子数１ないし３６の直鎖もしくは枝分かれ鎖アルキル基、炭素原
子数５ないし１８のシクロアルキル基、炭素原子数５ないし１８のシクロアルケニル基、又は、フェニル基によって、又は１もしくは２個の炭素原子数１ないし４のアルキル基で又は１もしくは２個のハロゲン原子で置換されたフェニル基によって置換された炭素原子数１ないし４の直鎖もしくは枝分かれ鎖アルキル基を表わす。）で表わされるものであり得る。
【００３４】
成分（ｄ）の置換ヒドロキシルアミンは、例えば、Ｏ−アリル−Ｎ，Ｎ−ジオクタデシルヒドロキシルアミン又は、Ｏ−ｎ−プロピル−Ｎ，Ｎ−ジオクタデシルヒドロキシルアミン又は、Ｎ，Ｎ−ジ（水素化牛脂）アセトキシアミンであり得る。
【００３５】
成分（ｄ）の化合物は、以下の一般構造を含む：
【化２８】
2004526837.tif 000009
式（ＩＶ）で表わされる化合物において、
ａは１ないし４を表わし；
Ｒ’及びＲ’’は独立して、水素原子、炭素原子数１ないし３６のアルキル基、炭素原子数５ないし１２のシクロアルキル基、炭素原子数７ないし９のアラルキル基、又は炭素原子数１ないし３６のアルキル基によって置換された前記アラルキル基を表わし、
Ｒb及びＲcは独立して、水素原子又は炭素原子数１ないし１２のアルキル基を表わし；
ａ＝１の場合、Ａは、基ＮＨＲd［式中、Ｒdは水素原子、アミノ基、炭素原子数１ないし１８のアルキル基、又は
【化２９】
2004526837.tif 000010
（式中、Ｂは、直接結合又は炭素原子数１ないし１０のアルキレン基を表わす。）を表わす。］を表わし；
ａ＝２の場合、Ａは、窒素原子上に自由な原子価を有し、環内に２個の窒素原子を含む５ないし７員の複素環式化合物の２価の基を表わすか、又は基−Ｎ（Ｒd）−Ｂ−Ｎ（Ｒd）−（式中、Ｂ及びＲdは、上記の意味を有する。）を表わし；
ａ＝３の場合、Ａは、次式
【化３０】
2004526837.tif 000011
（式中、ｎは２ないし６を表わし、Ｒeは、水素原子又は炭素原子数１ないし４のアルキル基を表わす。）で表わされる基を表わし；及び
ａ＝４の場合、Ａは、次式
【化３１】
2004526837.tif 000012
（式中、Ｒe及びｎは、上記の意味を有する。）で表わされる基を表わす。
【００３６】
Ｒ’及びＲ’’基は、例えば、水素原子、メチル基、エチル基、ｎ−プロピル基、ｎ−ブチル基、第３ブチル基、ｎ−ペンチル基、ｎ−オクチル基、２−エチルヘキシル基、デシル基、ドデシル基及びオクタデシル基のような炭素原子数１ないし１８の直鎖もしくは枝分かれしたアルキル基；シクロペンチル基及びシクロヘキシル基；及びベンジル基、α−メチルベンジル基及び，α,α−ジメチル−ベンジル基である。特異的な態様は、Ｒb及びＲcが、水素原子又は炭素原子数１ないし４のアルキル基を表わすものである。
【００３７】
他の特異的な基は、ａ＝１の場合、Ｒdが、炭素原子数１ないし１８のアルキル基を表わし（Ｒ’及びＲ’’のための列挙参照。）、及びＢが、炭素原子数１ないし６のアルキレン基を表わし；ａ＝２の場合、Ａが、
【化３２】
2004526837.tif 000013
を表わし、Ｒdが、水素原子を表わし、及びＢが、炭素原子数１ないし６の直鎖アルキレン基を表わし；ａ＝３の場合、Ａが、
【化３３】
2004526837.tif 000014
を表わすものを含む。
【００３８】
式（Ｖ）で表わされる化合物において、Ｒf、Ｒg、Ｒh及びＲiは独立して、水素原子、炭素原子数１ないし３６のアルキル基、炭素原子数５ないし１２のシクロアルキル基、炭素原子数７ないし９のアラルキル基、又は炭素原子数１ないし３６のアルキル基によって置換された前記アラルキル基；及び、それらのアルカリ金属及びアルカリ土類金属塩を表わす。
【００３９】
ＲfないしＲj基の特異的な態様は、それらが、独立して、炭素原子数１ないし１８の、例えば、メチル基、エチル基、ｎ−プロピル基、ｎ−ブチル基、第３ブチル基、ｎ−ペンチル基、ｎ−オクチル基、２−エチルヘキシル基、デシル基、ドデシル基、テトラデシル基及びオクタデシル基のような炭素原子数１ないし１２の直鎖もしくは枝分かれしたアルキル基；シクロペンチル基及びシクロヘキシル基；及びベンジル基、α−メチルベンジル基及び，α，α−ジメチル−ベンジル基を表わすものである。他の特異的な態様は、Ｒf及びＲgがベンジル基を表わし、及びＲh及びＲiが炭素原子数１ないし８のアルキル基を表わす化合物である。典型的な塩は、ナトリウム塩、カリウム塩、カルシウム塩及びマグネシウム塩を含む。
【００４０】
式（ＶＩ）で表わされる化合物において、
Ｒj及びＲkは独立して、炭素原子数１ないし３６のアルキル基、炭素原子数５ないし１２のシクロアルキル基、炭素原子数７ないし９のアラルキル基又は、炭素原子数１ないし３６のアルキル基によって置換された前記アラルキル基を表わすか、又はＲj及びＲkは窒素原子と一緒になって、５ないし７員の複素環式環を形成し得るか、又はＲj及びＲkは独立して、次式
【化３４】
2004526837.tif 000015
で表わされる基を表わし、
Ｒl、Ｒm、Ｒn、Ｒo及びＲpは独立して、水素原子、炭素原子数１ないし３６のアルキル基、炭素原子数５ないし１２のシクロアルキル基、アリル基、アリール基、炭素原子数７ないし９のアラルキル基、炭素原子数１ないし３６のアルキル基によって置換された前記アラルキル基、ボルニル基、ノルボルニル基又はイソボルニル基を表わすか、又は、Ｒm及びＲnは窒素原子と一緒になって、５ないし７員の複素環式環を形成し得；
ｂは１ないし４を表わし；
ｘは０ないし５を表わし；
ＴaはＲl又は−ＣＨ（Ｒl）−Ｏ−Ｎ（Ｒj）（Ｒk）を表わし；
ｂ＝１の場合、ＴbはＲ1又は５ないし７員の不飽和複素環置換（炭素原子数１ないし４）アルキル基を表わすか、又はＴa及びＴbは窒素原子と一緒になって、５ないし７員の飽和複素環式環を形成し得；
ｂ=２の場合、Ｔbは炭素原子数２ないし１２のアルキレン基、炭素原子数６ないし１０のシクロアルキレン基、炭素原子数６ないし１０のアリーレン基、又は炭素原子数８ないし１０のアルキレンアリーレンアルキレン基を表わすか、又はＴa及びＴbは２個の窒素原子と一緒になって、５ないし７員の飽和複素環式環を形成し得；
ｂ=３の場合、Ｔbは炭素原子数３ないし６のアルカントリイル基を表わすか、又はＴa及びＴbは３個の窒素原子と一緒になって、５ないし６員の飽和複素環式環を形成し得；及び
ｂ=４の場合、Ｔbは炭素原子数４ないし６のアルカンテトリイル基を表わす。
【００４１】
代表的なＲjないしＲpとして表わされる基は、メチル基、エチル基、ｎ−プロピル基、ｎ−ブチル基、第３ブチル基、ｎ−ペンチル基、ｎ−オクチル基、２−エチルヘキシル基、デシル基、ドデシル基及びオクタデシル基のような炭素原子数１ないし１８の直鎖もしくは枝分かれしたアルキル基；シクロペンチル基及びシクロヘキシル基；及びベンジル基、α−メチルベンジル基及びα，α−ジメチル−ベンジル基である。特異的な態様は、Ｒj及びＲkがベンジル基又は置換ベンジル基を表わし、及びＲlが水素原子を表わすものである。Ｒj／Ｒk及びＲm／Ｒn複素環式基は、ピペリジル基、ピリール基（ｐｙｒｒｙｌ）、モルフォリノ基又はピロリジノ基を含む。Ｔaは、例えば、上記したＲjないしＲpとして表わされる基の一つ又は置換アミノキシ基を表わすが、一方、ｂ＝１の場合には、Ｔbも又、上記したＲjないしＲpとして表わされる基の一つ又はピリジン−２−イルアルキル基を表わす。Ｔa／Ｔb（ｂ＝１）は、ピロリジノ基、ピペリジル基及びモルフォリノ基を含む。ｂ＝２の場合、Ｔbは、例えば、エチレン基、プロピレン基、ヘキサメチレン基、フェニレン基及びキシリレン基を表わし、及びＴa／Ｔb複素環式基は、例えば、ピペラジン基又はピラゾリジン基である。ｂ＝３の場合、Ｔbは、例えば、トリメチリルプロパンを表わし、及びＴa／Ｔb複素環式基は、完全飽和トリアジン又はトリアゾールである。ｂ＝４の場合、Ｔbは、例えば、ペンタエリトリチル基を表わす。
【００４２】
典型的なｂ＝２及び３複素環式化合物は、
【化３５】
2004526837.tif 000016
である。
【００４３】
式（Ｖ）で表わされる化合物の特異的な例は、ジエチル（Ｎ，Ｎ−ジオクタデシルアミノキシ）エチルホスホネートである。
【００４４】
成分（ｅ）
成分（ｅ）のアミンオキシド安定剤は、例えば、米国特許第５，０８１，３００号明細書、米国特許第５，１６２，４０８号明細書、米国特許第５，８４４，０２９号明細書、米国特許第５，８８０，１９１号明細書及び米国特許第５，９２２，７９４号明細書に開示されているものであり、各々の関連部分を参照としてここに組込む。
【００４５】
成分（ｅ）のアミンオキシド安定剤は、例えば、一般式（ＶＩＩ）
【化３６】
2004526837.tif 000017
［式中、Ｇ1及びＧ2は独立して、炭素原子数６ないし３６の直鎖もしくは枝分かれ鎖アルキル基、炭素原子数６ないし１２のアリール基、炭素原子数７ないし３６のアラルキル基、炭素原子数７ないし３６のアルカリル基、炭素原子数５ないし３６のシクロアルキル基、炭素原子数６ないし３６のアルクシクロアルキル基（ａｌｋｃｙｃｌｏａｌｋｙｌ）又は炭素原子数６ないし３６のシクロアルキルアルキル基を表わし；
Ｇ3は、炭素原子数１ないし３６の直鎖もしくは枝分かれ鎖アルキル基、炭素原子数６ないし１２のアリール基、炭素原子数７ないし３６のアラルキル基、炭素原子数７ないし３６のアルカリル基、炭素原子数５ないし３６のシクロアルキル基、炭素原子数６ないし３６のアルクシクロアルキル基（ａｌｋｃｙｃｌｏａｌｋｙｌ）又は炭素原子数６ないし３６のシクロアルキルアルキル基を表わし；及び
前記アリール基は、１ないし３個のハロゲン原子、炭素原子数１ないし８のアルキル基、炭素原子数１ないし８のアルコキシ基又はそれらの組合せによって置換され得；
前記アルキル基、アラルキル基、アルカリル基、シクロアルキル基、アルクシクロアルキル基（ａｌｋｃｙｃｌｏａｌｋｙｌ）及びシクロアルキルアルキル基は、−Ｏ−、−Ｓ−、−ＳＯ−、−ＳＯ2−、−ＣＯＯ−，−ＯＣＯ−，−ＣＯ−，−ＮＧ4−，−ＣＯＮＧ4−及び−ＮＧ4ＣＯ−基によって中断され得るか、又は前記アルキル基、アラルキル基、アルカリル基、シクロアルキル基、アルクシクロアルキル基（ａｌｋｃｙｃｌｏａｌｋｙｌ）及びシクロアルキルアルキル基は、−ＯＧ4、−ＳＧ4、−ＣＯＯＧ4、−ＯＣＯＧ4、−ＣＯＧ4、−Ｎ（Ｇ4）2、−ＣＯＮ（Ｇ4）2、−ＮＧ4ＣＯＧ4及び、−Ｃ（ＣH3）（ＣH2ＲX）ＮＬ（ＣH2ＲX）（ＣH3）Ｃ−基を含む５−及び６−員環によって置換され得るか、又は前記アルキル基、アラルキル基、アルカリル基、シクロアルキル基、アルクシクロアルキル基（ａｌｋｃｙｃｌｏａｌｋｙｌ）及びシクロアルキルアルキル基は、上記の基によって中断及び置換の両方がなされ；
Ｇ4は独立して、水素原子又は炭素原子数１ないし８のアルキル基を表わし；
ＲXは水素原子又はメチル基を表わし；
Ｌは、水素原子、ヒドロキシ基、炭素原子数１ないし３０の直鎖又は枝分かれ鎖アルキル部分、−Ｃ（Ｏ)Ｒ部分（式中、Ｒは炭素原子数１ないし３０の直鎖又は枝分かれ鎖アルキル基を表す。)又は−ＯＲy部分を表わし；
Ｒyは、炭素原子数１ないし３０の直鎖又は枝分かれ鎖アルキル基、炭素原子数２ないし３０のアルケニル基、炭素原子数２ないし３０のアルキニル基、炭素原子数５ないし１２のシクロアルキル基、炭素原子数６ないし１０のビシクロアルキル基、炭素原子数５ないし８のシクロアルケニル基、炭素原子数６ないし１０のアリール基、炭素原子数７ないし９のアラルキル基、アルキル基又はアリール基によって置換された炭素原子数７ないし９のアラルキル基、又はＣＯ（Ｄ）（式中、Ｄは、炭素原子数１ないし１８のアルキル基、炭素原子数１ないし１８のアルコキシ基、フェニル基、ヒドロキシ基によって、アルキル基によってもしくはアルコキシ基によって置換されたフェニル基、又はアミノ基、又はアルキル基もしくはフェニル基によって一もしくは二置換されたアミノ基を表わす。）を表わす。］で表わされるような飽和第三アミンオキシドである。
【００４６】
式（ＶＩＩ）で表わされる化合物において、Ｇ1、Ｇ2及びＧ3の少なくとも１つは、β−炭素−水素結合、すなわち、窒素原子から２番目の炭素原子上での炭素−水素結合を含む。
【００４７】
上記で定義したアルキル基、アラルキル基、アルカリル基、シクロアルキル基、アルクシクロアルキル基（ａｌｋｃｙｃｌｏａｌｋｙｌ）及びシクロアルキルアルキル基のようなＧ1、Ｇ2又はＧ3中に置換基もしくは中断基の数は，もし存在する場合、与えられた範囲内で、１ないし１６である。
【００４８】
式（ＶＩＩ）で表わされる構造の例は、Ｇ1及びＧ2が独立して、ベンジル基又は置換ベンジル基を表すものである。Ｇ1、Ｇ2及びＧ3の各々が、同じ残基を表わす場合もあり得る。Ｇ1及びＧ2は、独立して炭素原子数８ないし２６のアルキル基、例えば、炭素原子数１０ないし２６のアルキル基も表し得る。Ｇ3は、炭素原子数１ないし２２のアルキル基、例えば、メチル基又は置換メチル基を表し得る。また、本発明のアミンオキシドは、Ｇ1、Ｇ2及びＧ3が、炭素原子数６ないし３６の同じアルキル基を表わすものも含む。Ｇ1、Ｇ2及びＧ3のための前記残基は、例えば、飽和炭化水素残基又は前記−Ｏ−、−Ｓ−、−ＳＯ−、−ＣＯ2−、−ＣＯ−又は−ＣＯＮ−部分の少なくとも１つを含む飽和炭化水素残基である。当業者は、本発明を損なうことなく、Ｇ1、Ｇ2及びＧ3の各々のために、他の有用な残基を想像できるであろう。
【００４９】
成分（ｅ）の飽和アミンオキシドは、ポリ（アミンオキシド）も含み得る。ポリアミンオキシドとは、分子当り少なくとも２個の第三アミンオキシドを含む第三アミンオキシドを意味する。“ポリ（第三アミンオキシド）”とも呼ばれるポリ（アミンオキシド）の例は、例えば、１，４−ジアミノブタン；１，６−ジアミノへキサン；１，１０−ジアミノデカン；及び１，４−ジアミノシクロヘキサンのような脂肪族及び脂環式ジアミンの、第三アミンオキシド類似体及び例えば、ジアミノアントラキノン及びジアミノアニソールのような芳香族に基づいたジアミンを含む。
【００５０】
前記ジアミンのオリゴマー及びポリマーから誘導された第三アミンオキシドも、成分（ｅ）として含まれる。有用なアミンオキシドは、ポリマー、例えば、ポリオレフィン、ポリアクリレート、ポリエステル、ポリアミド、ポリスチレン等に結合しているアミンオキシドも含む。アミンオキシドがポリマーへ結合している場合、全てのポリマー鎖がアミンオキシドを含む必要がないので、ポリマー当りのアミンオキシドの平均数は幅広く変化し得る。前記アミンオキシドの全てが、所望により、−Ｏ−、−Ｓ−、−ＳＯ−、−ＣＯ2−、−ＣＯ−又は−ＣＯＮＧ4−部分を少なくとも１つ含み得る。例えば、ポリマー状第三アミンオキシドの各々の第三アミンオキシドは、炭素原子数１の残基を含み得る。
【００５１】
式（ＶＩＩ）の基Ｇ1、Ｇ2及びＧ3は、立体障害アミンを含む分子に結合され得る。立体障害アミンは従来技術で既知であり、本発明のアミンオキシドは、いかなる方法及び立体障害アミンの構造位置においても、立体障害アミンに結合され得る。成分（ｅ）で表わされる化合物の一部として有用な立体障害アミンは、一般式
【化３７】
2004526837.tif 000018
（式中、Ｌ及びＲxは上記した通りである。）で表わされるものを含む。分子当り１個以上の立体障害アミン及び１個以上の飽和アミンオキシドを含むアミンオキシドも含まれる。立体障害アミンは、上記したような、ポリ（第三アミンオキシド）に結合され得るか、又はポリマー状支持体に結合され得る。
【００５２】
成分（ｆ）
成分（ｆ）のベンゾフラノン安定剤は、例えば、参照としてここに組込まれる全て、米国特許第４，３２５，８６３号明細書、米国特許第４，３３８，２４４号明細書、米国特許第５，１７５，３１２号明細書、米国特許第５，２１６，０５２号明細書、米国特許第５，２５２，６４３号明細書、米国特許第５，３６９，１５９号明細書、米国特許第５，４８８，１１７号明細書、米国特許第５，３５６，９６６号明細書、米国特許第５，３６７，００８号明細書、米国特許第５，４２８，１６２号明細書、米国特許第５，４２８，１７７号明細書、米国特許第５，６１４，５７２号明細書、米国特許第５，８８３，１６５号明細書又は米国特許第５，５１６，９２０号明細書に開示されているもの、又は３−（４−（２−アセトキシエトキシ）フェニル）−５，７−ジ−第３−ブチル−ベンゾフラン−２−オン、５，７−ジ−第３−ブチル−３−（４−（２−ステアロイルオキシエトキシ）フェニル）ベンゾフラン−２−オン、３，３’−ビス（５，７−ジ−第３−ブチル−３−（４−（２−ヒドロキシエトキシ）フェニル）ベンゾフラン−２−オン）、５，７−ジ−第３−ブチル−３−（４−エトキシフェニル）ベンゾフラン−２−オン、３−（４−アセトキシ−３，５−ジメチルフェニル）−５，７−ジ−第３−ブチル−ベンゾフラン−２−オン、３−（３，５−ジメチル−４−ピバロイルオキシフェニル）−５，７−ジ−第３−ブチル−ベンゾフラン−２−オン、３−（３，４−ジメチルフェニル）−５，７−ジ−第３−ブチル−ベンゾフラン−２−オン、３−（２，３−ジメチルフェニル）−５，７−ジ−第３−ブチル−ベンゾフラン−２−オンである。
【００５３】
例えば、成分（ｆ）は、
【化３８】
2004526837.tif 000019
から選択される１個又はそれ以上のベンゾフラノン安定剤である。
【００５４】
成分（ｇ）
成分（ｇ）は、式（１）、（２）、（３）、（４）、（５）、（６）及び（７）
【化３９】
2004526837.tif 000020
［式中、指数は整数であり、
ｎは、２、３又は４を表わし；ｐは１又は２を表わし；ｑは、２又は３を表わし；ｒは４ないし１２を表わし；ｙは１、２又は３を表わし；及びｚは１ないし６を表わし；
もしもｎが２を表わす場合、Ａ1は炭素原子数２ないし１８のアルキレン基；酸素原子、硫黄原子又は−ＮＲ4−によって中断された炭素原子数２ないし１２のアルキレン基；次式
【化４０】
2004526837.tif 000021
で表わされる基又はフェニレン基を表わし、
もしもｎが３を表わす場合、Ａ1は式−ＣrＨ2r-1−で表わされる基を表わし；
もしもｎが４を表わす場合、Ａ1は
【化４１】
2004526837.tif 000022
を表わし；
もしもｎが２を表わす場合、Ａ2はＡ1で定義した通りであり；
Ｂは直接結合、−ＣＨ2−、−ＣＨＲ4−、−ＣＲ1Ｒ4−、硫黄原子、炭素原子数５ないし７のシクロアルキリデン基、又は３、４及び／又は５位が１ないし４個の炭素原子数１ないし４のアルキル基によって置換されたシクロヘキシリデン基を表わし；
もしもｐが１を表わす場合、Ｄ1は炭素原子数１ないし４のアルキル基を表わし、もしもｐが２を表わす場合、Ｄ1は−ＣＨ2ＯＣＨ2−を表わし；
もしもｐが１を表わす場合、Ｄ2は炭素原子数１ないし４のアルキル基を表わし；
もしもｙが１を表わす場合、Ｅは炭素原子数１ないし１８のアルキル基、−ＯＲ1又はハロゲン原子を表わし；
もしもｙが２を表わす場合、Ｅは−Ｏ−Ａ2−Ｏ−を表わし、
もしもｙが３を表わす場合、Ｅは式Ｒ4Ｃ（ＣＨ2Ｏ−）3又はＮ（ＣＨ2ＣＨ2Ｏ−）3で表わされる基を表わし；
Ｑは少なくともｚ価のアルコール又はフェノールの基を表わし、この基は、酸素原子を介して燐原子に結合しており；
Ｒ1、Ｒ2及びＲ3は、互いに独立して、未置換か又はハロゲン原子、−ＣＯＯＲ4、−ＣＮ又は−ＣＯＮＲ4Ｒ4によって置換された炭素原子数１ないし１８のアルキル基；酸素原子、硫黄原子又は−ＮＲ4−によって中断された炭素原子数２ないし１８のアルキル基；炭素原子数７ないし９のフェニルアルキル基；炭素原子数５ないし１２のシクロアルキル基、フェニル基又はナフチル基；ハロゲン原子、１ないし３個のアルキル基、又は合計１ないし１８個の炭素原子を有するアルコキシ基によって、又は炭素原子数７ないし９のフェニルアルキル基によって置換されたナフチル基又はフェニル基；又は次式
【化４２】
2004526837.tif 000023
（式中、ｍは３ないし６の範囲の整数を表わす。）で表わされる基を表わし；
Ｒ4は水素原子、炭素原子数１ないし１８のアルキル基、炭素原子数５ないし１２のシクロアルキル基又は炭素原子数７ないし９のフェニルアルキル基を表わし、
Ｒ5及びＲ6は互いに独立して、水素原子、炭素原子数１ないし８のアルキル基又は炭素原子数５ないし６のシクロアルキル基を表わし、
もしもqが２を表わす場合、Ｒ7及びＲ8は互いに独立して、炭素原子数１ないし４のアルキル基を表わすか、又は一緒になって、２，３−デヒドロペンタメチレン基を表わし；
もしもqが３を表わす場合、Ｒ7及びＲ8はメチル基を表わし；及び
Ｒ14は水素原子、炭素原子数１ないし９のアルキル基又はシクロヘキシル基を表わし、
Ｒ15は水素原子又はメチル基を表わし、及びもしも基Ｒ14及びＲ15が２個又はそれ以上存在するならば、これらの基は同一であるか異なり、
Ｘ及びＹは各々、直接結合又は酸素原子を表わし、
Ｚは直接結合、メチレン基、−Ｃ（Ｒ16）2−又は硫黄原子を表わし、
Ｒ16は炭素原子数１ないし８のアルキル基を表わす。］から選択される少なくとも１つの化合物である。
【００５５】
成分（ｇ）が、式（１）、（２）、（５）及び（６）（式中、
ｎは２の数を表わし、ｙは１、２又は３の数を表わし；
Ａ1は、炭素原子数２ないし１８のアルキレン基、ｐ−フェニレン基又はｐ−ビフェニレン基を表わし、
もしもｙが１を表わす場合、Ｅは炭素原子数１ないし１８のアルキル基、−ＯＲ1又は弗
素を表わし；
もしもｙが２を表わす場合、Ｅはｐ−ビフェニレン基を表わし、
もしもｙが３を表わす場合、ＥはＮ（ＣＨ2ＣＨ2Ｏ−）3を表わし、
Ｒ1、Ｒ2及びＲ3は、互いに独立して、炭素原子数１ないし１８のアルキル基、炭素原子数７ないし９のフェニルアルキル基、シクロヘキシル基、フェニル基、又は合計１ないし１８個の炭素原子を有する１ないし３個のアルキル基によって置換されたフェニル基を表わし；
Ｒ14は、水素原子又は炭素原子数１ないし９のアルキル基を表わし；
Ｒ15は、水素原子又はメチル基を表わし；
Ｘは、直接結合を表わし、
Ｙは、酸素原子を表わし、
Ｚは、直接結合又は−ＣＨ（Ｒ16）−を表わし、及び
Ｒ16は、炭素原子数１ないし４のアルキル基を表わす。）から選択される少なくとも１つの化合物である場合の組成物及び方法が興味深い。
【００５６】
成分（ｇ）が、式（１）、（２）、（５）及び（６）（式中、
ｎは２の数を表わし、ｙは１又は３の数を表わし；
Ａ1は、ｐ−ビフェニレン基を表わし、
もしもｙが１を表わす場合、Ｅは炭素原子数１ないし１８のアルコキシ基又は弗素を表わし、
もしもｙが３を表わす場合、ＥはＮ（ＣＨ2ＣＨ2Ｏ−）3を表わし、
Ｒ1、Ｒ2及びＲ3は、互いに独立して、炭素原子数１ないし１８のアルキル基、又は合計２ないし１２個の炭素原子を有する２又は３個のアルキル基によって置換されたフェニル基を表わし；
Ｒ14は、メチル基又は第３ブチル基を表わし；
Ｒ15は、水素原子を表わし；
Ｘは、直接結合を表わし；
Ｙは、酸素原子を表わし；及び
Ｚは、直接結合、メチレン基又は−ＣＨ（ＣＨ3）−を表わす。）から選択される少なくとも１つの化合物である場合の組成物及び方法も、同様に興味深い。
【００５７】
本発明における成分（ｇ）は、式（１）、（２）及び（６）から選択される少なくとも１つの化合物であり得る。
【００５８】
本発明における成分（ｇ）は、式
【化４３】
2004526837.tif 000024
（式中、Ｒ17及びＲ18は互いに独立して、水素原子、炭素原子数１ないし８のアルキル基、シクロヘキシル基又はフェニル基を表わし、
Ｒ19及びＲ20は互いに独立して、水素原子又は炭素原子数１ないし４のアルキル基を表わす。）で表わされる少なくとも１つの化合物であり得る。
【００５９】
以下の化合物は、成分（ｇ）として使用するのに適した有機ホスフィット及びホスホナイトの例である：
トリフェニルホスフィット、ジフェニルアルキルホスフィット、フェニルジアルキルホスフィット、トリス（ノニルフェニル）ホスフィット（ティーエヌピーピー（登録商標：ＴＮＰＰ）、ＧＥ）、トリラウリルホスフィット、トリオクタデシルホスフィット、ジステアリルペンタエリトリトールジホスフィット、トリス（２，４−ジ−第３−ブチルフェニル）ホスフィット（イルガフォス（登録商標：Ｉｒｇａｆｏｓ）１６８、チバ  スペシャルティー  ケミカルズ  コーポレーション。）、ジイソデシルペンタエリトリトールジホスフィット、ビス（２，４−ジ−第３−ブチルフェニル）ペンタエリトリトールジホスフィット（式（Ｄ））、ビス（２，６−ジ−第３−ブチル−４−メチルフェニル）ペンタエリトリトールジホスフィット （式（Ｅ））、ビスイソデシルオキシ−ペンタエリトリトールジホスフィット、ビス（２，４−ジ−第３−ブチル−６−メチルフェニル）ペンタエリトリトールジホスフィット、ビス（２，４，６−トリ−第３−ブチルフェニル）ペンタエリトリトールジホスフィット、トリステアリルソルビトールトリホスフィト、テトラキス（２，４−ジ−第３−ブチルフェニル）４，４’−ビフェニレン−ジホスホナイト（イルガフォス（登録商標：Ｉｒｇａｆｏｓ）Ｐ−ＥＰＱ、チバ  スペシャルティー  ケミカルズ  コーポレーション、式（Ｈ））、６−イソオクチルオキシ−２，４，８，１０−テトラ−第３−ブチル−ジベンゾ［ｄ，ｆ］［１，３，２］ジオキサホスフェピン（式（Ｃ））、６−フルオロ−２，４，８，１０−テトラ−第３−ブチル−１２−メチル−ジベンゾ［ｄ，ｇ］［１，３，２］ジオキサホスホシン（式（Ａ））、ビス（２，４−ジ−第３−ブチル−６−メチルフェニル）メチルホスフィット、ビス（２，４−ジ−第３−ブチル−６−メチルフェニル）エチルホスフィット（式（Ｇ））。
【００６０】
以下のホスフィット及びホスホナイトも、新規組成物及び方法における成分（ｇ）として使用され得る：
トリス（２，４−ジ−第３−ブチルフェニル）ホスフィット（イルガフォス（登録商標：Ｉｒｇａｆｏｓ）１６８、チバ  スペシャルティー  ケミカルズ  コーポレーション。）、トリス（ノニルフェニル）ホスフィット（ティーエヌピーピー（登録商標：ＴＮＰＰ）、ＧＥ）、
【化４４】
2004526837.tif 000025
【化４５】
2004526837.tif 000026
。
【００６１】
本発明の新規組成物及び方法における成分（ｇ）は、例えば、
トリス（２，４−ジ−第３−ブチルフェニル）ホスフィット（イルガフォス（登録商標：Ｉｒｇａｆｏｓ）１６８、チバ  スペシャルティー  ケミカルズ  コーポレーション。）、２，２’−エチリデンビス（２，４−ジ−第３ブチルフェニル）フルオロホスフィット（エザノクス（登録商標：ＥＴＨＡＮＯＸ）３９８、エチル  コーポレーション。）、ビス（２，４−ジ−第３−ブチル−６−メチルフェニル）エチルホスフィット（イルガフォス（登録商標：Ｉｒｇａｆｏｓ）３８、チバ  スペシャルティー  ケミカルズ  コーポレーション、式（Ｇ））、ビス（２，４−ジ−第３−ブチルフェニル）ペンタエリトリトールジホスフィット（ウルトラノクス（登録商標：Ｕｌｔｒａｎｏｘ）６２６、ＧＥケミカルズ、式（Ｄ））、テトラキス（２，４−ジ−第３−ブチルフェニル）４，４’−ビフェニレン−ジホスホナイト（イルガフォス（登録商標：Ｉｒｇａｆｏｓ）Ｐ−ＥＰＱ、チバ  スペシャルティー  ケミカルズ  コーポレーション、式（Ｈ））、２，２’，２’’−ニトリロ［トリエチルトリス（３，３’５，５’−テトラ−第３−ブチル−１，１’−ビフェニル−２，２’−ジイル）ホスフィット］（イルガフォス（登録商標：Ｉｒｇａｆｏｓ）１２、チバ  スペシャルティー  ケミカルズ  コーポレーション、式（Ｂ））、ウルトラノクス（登録商標：Ｕｌｔｒａｎｏｘ）６４１（ＧＥケミカルズ、式（Ｊ））、ドーバーホス（登録商標：Ｄｏｖｅｒｐｈｏｓ）Ｓ９２２８（ドーバー  ケミカルズ、式（Ｋ））又はマーク（登録商標：Ｍａｒｋ）ＨＰ１０（アデカ  アルグス、式（Ｌ））であり得る。
【００６２】
これらの有機ホスフィット及びホスホナイトは、既知の化合物であり、それらの多くは市販で入手可能である。
【００６３】
成分（ｈ）
本発明の成分（ｈ）のキノンメチド安定剤は、例えば、米国特許第５，５８３，２４７号明細書、米国特許第５，６１６，７７４号明細書、米国特許第５，６７０，６９２号明細書及び米国特許第５，７５０，７６５号明細書に開示されているものであり、すべてを参照としてここに組込む。
【００６４】
例えば、成分（ｈ）のキノンメチド安定剤は、式（ＶＩＩＩ）
【化４６】
2004526837.tif 000027
［式中、Ｒ1’及びＲ2’は独立して、炭素原子数４ないし１８の直鎖又は枝分かれ鎖アルキル基、炭素原子数５ないし１２のシクロアルキル基、又は炭素原子数７ないし１５のフェニルアルキル基を表わし、及び
Ｒ3’は、２−、３−又は４−ピリジル基；２−又は３−チエニル基；２−又は３−ピリール基（ｐｙｒｒｙｌ）；２−又は３−フリル基；炭素原子数６ないし１０のアリール基；  又は、１ないし３個の炭素原子数１ないし８のアルキル基、炭素原子数１ないし８のアルコキシ基、炭素原子数１ないし８のアルキルチオ基、炭素原子数１ないし８のアルキルアミノ基、炭素原子数２ないし８のジアルキルアミノ基、炭素原子数２ないし８のアルコキシカルボニル基、ヒドロキシ基、ニトロ基、アミノ基、シアノ基、カルボキシ基、アミノカルボニル基、塩素、又は上記置換基の混合物によって置換された前記アリール基を表わすか；又は、
Ｒ3’は−ＣＮ、−ＣＯＯＨ，−ＣＯＯＲ4’，−ＣＯＲ5’，−ＯＣＯＲ6’，−ＣＯＮＲ7’Ｒ8’ 又は−ＰＯ（ＯＲ9’）2（式中、Ｒ4’は炭素原子数１ないし１８のアルキル基、炭素原子数５ないし１２のシクロアルキル基、フェニル基又はベンジル基を表わし、
Ｒ5’は炭素原子数１ないし１８のアルキル基、炭素原子数６ないし１０のアリール基、又は１もしくは２個の炭素原子数１ないし４のアルキル基によって、もしくはヒドロキシル基によって置換された前記アリール基を表わし、
Ｒ6’は炭素原子数１ないし１８のアルキル基、炭素原子数６ないし１０のアリール基、又は１もしくは２個の炭素原子数１ないし４のアルキル基によって、もしくはヒドロキシル基によって置換された前記アリール基を表わし、
Ｒ7’及びＲ8’は独立して、水素原子、炭素原子数１ないし１８のアルキル基、又は炭素原子数１ないし４のアルキルアミノ基によって、炭素原子数２ないし８のジアルキルアミノ基によって、又はヒドロキシル基によって置換された前記アルキル基；ベンジル基、炭素原子数６ないし１０のアリール基、又は炭素原子数１ないし４のアルキル基によって、炭素原子数１ないし４のアルキルアミノ基によって、炭素原子数２ないし８のジアルキルアミノ基によって、フェニルアミノ基によって、もしくはヒドロキシル基によって置換された前記アリール基を表わすか、又は、
−ＮＲ7’Ｒ8’は、モルフォリノ基、ピペリジノ基又はピロリジノ基を表わし、及び
Ｒ9’は水素原子又は炭素原子数１ないし１８のアルキル基を表わす。）を表わす。］で表わされるものである。
【００６５】
例えば、Ｒ1’及びＲ2’は、第３ブチル基、第３アミル基、第３オクチル基、シクロへキシル基、α−メチルベンジル基又はα,α−ジメチルベンジル基を表わすものである。
【００６６】
特異的な態様は、Ｒ1’及びＲ2’が第３ブチル基、第３アミル基又は第３オクチル基を表わすものである。
【００６７】
式（ＶＩＩＩ）で表わされる化合物において、Ｒ3’は、フェニル基、又はニトロ基、シアノ基、ジメチルアミノ基、メトキシ基、炭素原子数１ないし４のアルキル基、ヒドロキシ基もしくは前記置換基の混合物によって置換されたフェニル基を表し；特異的な態様は、Ｒ3’がフェニル基を表わすもの、もしくはＲ3’が−ＣＮ、−ＣＯＯＨ、−ＣＯＯＲ4’、−ＣＯＲ5’、−ＯＣＯＲ6’、−ＣＯＮＲ7’Ｒ8’又は−ＰＯ（ＯＲ9’）
（式中、
Ｒ4’は、炭素原子数１ないし８のアルキル基を表わし、
Ｒ5’は、メチル基又はフェニル基を表わし、
Ｒ6’は、炭素原子数１ないし１８のアルキル基又はフェニル基を表わし、
Ｒ7’及びＲ8’は独立して、水素原子又は炭素原子数１ないし１８のアルキル基を表わすか、又は
−ＮＲ7’Ｒ8’はモルフォリノ基又はピペリジノ基を表わし、
Ｒ9’は、炭素原子数１ないし４のアルキル基を表わす。）を表わすものである。
【００６８】
Ｒ3’は、例えば、−ＣＮ、−ＣＯＯＨ、−ＣＯＯＲ4’、−ＣＯＲ5’、−ＣＯＮＲ7’Ｒ8’又は−ＰＯ（ＯＲ9’）2
（式中、
Ｒ4’は、炭素原子数１ないし４のアルキル基を表わし、
Ｒ5’は、メチル基又はフェニル基を表わし、
Ｒ7’及びＲ8’は独立して、水素原子又は炭素原子数１ないし４のアルキル基を表わすか、又は
−ＮＲ7’Ｒ8’は、モルフォリノ基を表わし、及び
Ｒ9’は、炭素原子数１ないし４のアルキル基を表わす。）を表わす。
【００６９】
式（ＶＩＩＩ）で表わされる化合物の特異的な例は、
（３，５−ジ−第３−ブチル−４−オキソシクロヘキサ−２，５−ジエニリデン）アセトニトリル、
（３，５−ジ−第３−ブチル−４−オキソシクロヘキサ−２，５−ジエニリデン）酢酸、
（３，５−ジ−第３−アミル−４−オキソシクロヘキサ−２，５−ジエニリデン）酢酸、
メチル（３，５−ジ−第３−ブチル−４−オキソシクロヘキサ−２，５−ジエニリデン）アセテート、
エチル（３，５−ジ−第３−ブチル−４−オキソシクロヘキサ−２，５−ジエニリデン）アセテート、
ｎ−ブチル（３，５−ジ−第３−ブチル−４−オキソシクロヘキサ−２，５−ジエニリデン）アセテート、
２，６−ジ−第３−ブチル−４−（２−オキソプロピリデン）−シクロヘキサ−２，５−ジエノン、
ジエチル（３，５−ジ−第３−ブチル−４−オキソシクロヘキサ−２，５−ジエニリデン）メタンホスホネート、
（３，５−ジ−第３−ブチル−４−オキソシクロヘキサ−２，５−ジエニリデン）メチルアセテート、
（３，５−ジ−第３−ブチル−４−オキソシクロヘキサ−２，５−ジエニリデン）メチルピバレート、
（３，５−ジ−第３−ブチル−４−オキソシクロヘキサ−２，５−ジエニリデン）メチルベンゾエート、及び
Ｎ，Ｎ−ジエチル−２−（３，５−ジ−第３−ブチル−４−オキソシクロヘキサ−２，５−ジエニリデン）アセトアミド、
２，６−ジ−第３−ブチル−４−ベンジリデン−シクロヘキサ−２，５−ジエノン、
２，６−ジ−第３−ブチル−４−（４−ニトロベンジリデン）−シクロヘキサ−２，５−ジエノン、
２，６−ジ−第３−ブチル−４−（３−ニトロベンジリデン）−シクロヘキサ−２，５−ジエノン、
２，６−ジ−第３−ブチル−４−（４−シアノベンジリデン）−シクロヘキサ−２，５−ジエノン、
２，６−ジ−第３−ブチル−４−（４−ジメチルアミノベンジリデン）−シクロヘキサ−２，５−ジエノン、
２，６−ジ−第３−アミル−４−ベンジリデン−シクロヘキサ−２，５−ジエノン、
２，６−ジ−第３−ブチル−４−（４−メトキシベンジリデン）−シクロヘキサ−２，５−ジエノン、及び
２，６−ジ−第３−ブチル−４−（３，５−ジ−第３−ブチル−４−ヒドロキシベンジリデン）−シクロヘキサ−２，５−ジエノン
であり、特には、２，６−ジ−第３−ブチル−４−ベンジリデン−シクロヘキサ−２，５−ジエノンである。
【００７０】
成分（ｊ）
２，２’−アルキリデンビスフェノール安定剤のモノアクリレートエステルは、例えば、式（ＩＸ）
【化４７】
2004526837.tif 000028
（式中、Ｒ40、Ｒ41、Ｒ42、Ｒ43及びＲ44は独立して、炭素原子数１ないし１８の直鎖もしくは枝分かれ鎖アルキル基、炭素原子数５ないし１２のシクロアルキル基又は炭素原子数７ないし１５のフェニルアルキル基を表わす。）で表わされるものである。
【００７１】
本発明の成分（ｊ）の安定剤は、例えば、２，２’−メチレンビス（６−第３−ブチル−４−メチルフェノール）、２，２’−メチレンビス（６−第３−ブチル−４−エチルフェノール）、２，２’−メチレンビス［４−メチル−６−（a−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第３−ブチルフェノール）、２，２’−エチリデンビス（４，６−ジ−第３−ブチルフェノール）、２，２’−エチリデンビス（６−第３−ブチル−４−イソブチルフェノール）、２，２’−メチレンビス［６−（a−メチルベンジル）−４−ノニルフェノール］、２，２’−メチレンビス［６−（a,a−ジメチルベンジル）−４−ノニルフェノール］、２，６−ビス（３−第３−ブチル−５−メチル−２−ヒドロキシベンジル）−４−メチルフェノール及び１，１−ビス−（３，５−ジメチル−２−ヒドロキシフェニル）ブタンからなる群から選択される化合物のモノアクリレートエステルである。
【００７２】
例えば、成分（ｊ）は、２，２’−メチレンビス（６−第３−ブチル−４−メチルフェノール）のモノアクリレートエステルであり得り、イルガフォス（登録商標：Ｉｒｇａｆｏｓ）３０５２としてチバ  スペシャルティー  ケミカルズ社から入手可能であり得る：
【化４８】
2004526837.tif 000029
。
【００７３】
本発明の成分（ｉ．）の化合物の構造において、もしもいかなる置換基もアルキル基を表す場合、それらは、例えば、メチル基、エチル基、ｎ−プロピル基，ｎ−ブチル基、第２ブチル基、第３ブチル基、ｎ−ヘキシル基、ｎ−オクチル基、２−エチルヘキシル基、ｎ−ノニル基、ｎ−デシル基、ｎ−ウンデシル基、 ｎ−ドデシル基、ｎ−トリデシル基、ｎ−テトラデシル基、ｎ−ヘキサデシル又はｎ−オクタデシル基である。典型的なシクロアルキル基は、シクロペンチル基及びシクロヘキシル基を含み；典型的なシクロアルケニル基は、シクロヘキシル基を含み；一方、典型的なアラルキル基は、ベンジル基、α−メチル−ベンジル基、α，α−ジメチルベンジル基又はフェネチル基を含む。
【００７４】
例えば、成分（ｉ．）は、
（ａ）ビス（１−オキシル−２，２，６，６−テトラメチルピペリジン−４−イル）セバケート及び４−ヒドロキシ−１−オキシル−２，２，６，６−テトラメチルピペリジン、
（ｂ）Ｎ，Ｎ−ジ（水素化牛脂）アミンの直接酸化によって生成されるＮ，Ｎ−ジ（アルキル）ヒドロキシルアミン（イルガスタブ（登録商標：Ｉｒｇａｓｔａｂ）ＦＳ−０４２）、
（ｃ）Ｎ−オクタデシル−α−ヘプタデシルニトロン、
（ｄ）Ｏ−ｎ−プロピル−Ｎ，Ｎ−ジオクタデシルヒドロキシルアミン、
（ｅ）ジェノックス（登録商標：Ｇｅｎｏｘ）ＥＰ、ジ（炭素原子数１６ないし１８）アルキルメチルアミンオキシド、ＣＡＳ＃２０４９３３−９３−７、
（ｆ）３−（３，４−ジメチルフェニル）−５，７−ジ−第３−ブチル−ベンゾフラン−２−オン、イルガノクス（登録商標：Ｉｒｇａｎｏｘ）ＨＰ−１３６、（ＢＦ１）、
（ｇ）トリス（２，４−ジ−第３−ブチルフェニル）ホスフィット（イルガフォス（登録商標：Ｉｒｇａｆｏｓ）１６８）、
（ｈ）２，６−ジ−第３−ブチル−４−ベンジリデン−シクロヘキサ−２，５−ジエノン（プロスタブ（登録商標：ｐｒｏｓｔａｂ）６００７）及び
（ｊ）２，２’−メチレンビス（６−第３−ブチル−４−メチルフェノール）のモノアクリレートエステル、イルガノクス（登録商標：Ｉｒｇａｎｏｘ）３０５２
からなる群から選択される少なくとも１つの化合物である。
【００７５】
イルガノクス、イルガフォス、プロスタブ及びイルガスタブは、チバ  スペシャルティー  ケミカルズの登録商標である。ジェノックス（登録商標：Ｇｅｎｏｘ）ＥＰは、ＧＥ  ケミカルズから入手可能である。Ｎ−オクタデシル−α−ヘプタデシルニトロンは、米国特許第４，８９８，９０１号明細書の実施例３において調製された通りである。
【００７６】
成分（Ａ）のポリマー状支持体は、ポリオレフィン、ポリスチレン及びＰＶＣを含む様々な種類のいかなるポリマーでもある。例えば、ポリマー支持体は、ポリオレフィン、熱可塑性オレフィン、スチレンポリマー及びコポリマー、ＡＢＳ及びヘテロ原子、二重結合又は芳香族環を含むポリマーからなる樹脂の群から選択され得る。特異的な態様は、成分（Ａ）がポリプロピレン、ポリエチレン、熱可塑性オレフィン（ＴＰＯ）、ＡＢＳ又は耐衝撃性ポリスチレンであるものである。
【００７７】
例えば、ポリマー支持体は、ポリオレフィン、熱可塑性オレフィン、スチレンポリマー及びコポリマー、及びＡＢＳからなる樹脂の群から選択される。
【００７８】
本発明の他の態様は、ポリマー支持体が、ポリプロピレン、ポリエチレン、熱可塑性オレフィン（ＴＰＯ）、ＡＢＳ及び耐衝撃性ポリスチレンからなる群から選択されるものである。
【００７９】
例えば、ポリマー支持体は、ポリプロピレン、ポリエチレン又は熱可塑性オレフィン（ＴＰＯ）である。
【００８０】
ポリオレフィンの例は、以下のものである：
１．モノオレフィンおよびジオレフィンのポリマー、例えばポリプロピレン、ポリイソブチレン、ポリブテ−１−エン、ポリ−４−メチルペンテ−１−エン、ポリイソプレンまたはポリブタジエン、並びにシクロオレフィン、例えばシクロペンテンまたはノルボルネンのポリマー、ポリエチレン（所望により架橋されることができる。）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００８１】
ポリオレフィン、すなわち前段落において例示されたモノオレフィンのポリマー、好ましくはポリエチレンおよびポリプロピレンは、異なった、および特に以下の方法によって製造されることができる。
ｉ）ラジカル重合（通常、高圧下および高温で）。
ｉｉ）触媒重合であって、通常、周期表のＩＶｂ、Ｖｂ、ＶＩｂまたはＶＩＩＩ群の金属原子の一種または一種より多くを含む触媒を使用するもの。これらの金属原子は通常、代表的にはｐ−またはｓ−配位され得るオキシド、ハライド、アルコレート、エステル、エーテル、アミン、アルキル、アルケニルおよび／またはアリールのような配位子の一種または一種より多くを有する。これらの金属錯体は遊離状態または代表的には活性化塩化マグネシウム、塩化チタン（ＩＩＩ）、アルミナまたは酸化ケイ素のような基材上に固定され得る。これらの触媒は重合媒体中に可溶または不溶であり得る。触媒は重合においてそれら自身で使用されることができ、または代表的には金属アルキル、金属ヒドライド、金属アルキルハライド、金属アルキルオキシドまたは金属アルキルオキサンのようなさらなる活性化剤が使用されることができ、該金属原子は周期表のＩａ、ＩＩａおよび／またはＩＩＩａ群の元素である。活性化剤はさらなるエステル、エーテル、アミンまたはシリルエーテル基を用いて都合よく変性され得る。これらの触媒系は通常、フィリップス（Ｐｈｉｌｌｉｐｓ）、スタンダード  オイル  インディアナ（Ｓｔａｎｄａｒｄ Ｏｉｌ Ｉｎｄｉａｎａ）、チグラー（−ナッタ）（Ｚｉｅｇｌｅｒ（−Ｎａｔｔａ）） 、ＴＮＺ（デュポン（ＤｕＰｏｎｔ）、メタロセンまたはシングルサイト触媒（ｓｉｎｇｌｅ ｓｉｔｅ ｃａｔａｌｙｓｔ）（ＳＳＣ）と命名される。
【００８２】
２．上記１）に記載されたポリマーの混合物、例えばポリプロピレンとポリイソブチレンとの混合物、ポリプロピレンとポリエチレン（例えばＰＰ／ＨＤＰＥ、ＰＰ／ＬＤＰＥ）および異なる型のポリエチレンの混合物（例えばＬＤＰＥ／ＨＤＰＥ）。
【００８３】
３．モノオレフィンおよびジオレフィンの相互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／ビニルアセテートコポリマーおよびそれらと一酸化炭素とのコポリマーまたはエチレン／アクリル酸コポリマーおよびそれらの塩（アイオノマー）並びにエチレンとプロピレンおよびヘキサジエン、ジシクロペンタジエンまたはエチリデン−ノルボルネンのようなジエンとのターポリマー、およびそのようなコポリマーの相互の、および上記１）に記載されたポリマーとの混合物、例えばポリプロピレン／エチレン−プロピレンコポリマー、ＬＤＰＥ／エチレン−ビニルアセテートコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらと例えばポリアミドのような他のポリマーとの混合物。
【００８４】
成分（Ｂ）の難燃化有効量は、難燃性を評価するために使用される標準方法の一つによって測定される難燃性能を表すために必要とされる量である。これらは、ＮＦＰＡ７０１  抗炎性織物およびフィルムのための火災試験の標準方法、１９８９年版および１９９６年版；装置および器具中の部品のためのプラスチック材料の燃焼性についての試験、第５版、１９９６年１０月２９日；限界酸素指数（ＬＯＩ）、ＡＳＴＭ  Ｄ−２８６３；およびコーン熱量計、ＡＳＴＭ  Ｅ−１３５４を含む。
【００８５】
相乗混合物（Ｂ）において、成分（ｉ．）は、成分（Ａ）に基づいて約０．２５ないし約１０重量％；例えば、成分（Ａ）に基づいて約０．５ないし約８重量％；例えば、成分（Ａ）に基づいて約０．５ないし約５重量％；例えば、成分（Ａ）に基づいて約０．５ないし約２重量％；例えば、成分（Ａ）に基づいて５．１重量％ないし約１０重量％；例えば、成分（Ａ）に基づいて５．１％ないし約８％存在する。
【００８６】
相乗混合物（Ｂ）において、成分（ｉｉ．）は、成分（Ａ）に基づいて約０．２５ないし約６０重量％；例えば、成分（Ａ）に基づいて約０．２５ないし約３０重量％；例えば、成分（Ａ）に基づいて約０．５重量％ないし約１５重量％；例えば、成分（Ａ）に基づいて約１重量％ないし約１０重量％；例えば、成分（Ａ）に基づいて約１重量％ないし約５重量％存在する。
【００８７】
本発明において有用な式（ｉｉ．）の難燃性化合物は、例えば、
テトラフェニルレゾルシノールジホスフィット（フィロルフレックス（登録商標：ＦＹＲＯＬＦＬＥＸ）ＲＤＰ、アクゾ  ノベル）、
クロロアルキルホスフェートエステル（アンチブレーズ（登録商標：ＡＮＴＩＢＬＡＺＥ）ＡＢ−１００、オールブライト＆ウィルソン；フィロル（登録商標：ＦＹＲＯＬ）ＦＲ−２、アクゾ  ノベル）、
ポリ臭素化ジフェニルオキシド（ＤＥ−６０Ｆ、グレート  レイクス  コーポレーション）、
デカブロモジフェニルオキシド（ＤＢＤＰＯ；セイテックス（登録商標：ＳＡＹＴＥＸ）１０２Ｅ）、
アンチモントリオキシド（Ｓｂ2Ｏ3）、
アンチモンペントオキシド（Ｓｂ2Ｏ5）、
トリス［３−ブロモ−２，２−ビス（ブロモメチル）プロピル］ホスフェート（ピービー３７０（登録商標：ＰＢ３７０）、ＦＭＣコーポレーション）、
トリフェニルホスフェート、
ビスフェノールＡのビス（２，３−ジブロモプロピルエーテル）（ＰＥ６８）、
アンモニウムポリホスフェート（ＡＰＰ）又は（ホスタフラム（登録商標：ＨＯＳＴＡＦＬＡＭ）ＡＰ７５０）、
レゾルシノールジホスフェートオリゴマー（ＲＤＰ）、
臭素化エポキシ樹脂、
エチレン−ビス（テトラブロモフタルイミド）（セイテックス（登録商標：ＳＡＹＴＥＸ）ＢＴ−９３）、
ビス（ヘキサクロロシクロペンタジエノ）シクロオクタン（デクロレン  プラス（登録商標：ＤＥＣＬＯＲＡＮＥ  ＰＬＵＳ））、
硫酸カルシウム、
塩素化パラフィン、
炭酸マグネシウム、
メラミンホスフェート、
メラミンピロホスフェート、
モリブデントリオキシド、
酸化亜鉛、
１，２−ビス（トリブロモフェノキシ）エタン（ＦＦ６８０）、
テトラブロモ−ビスフェノールＡ（セイテックス（登録商標：ＳＡＹＴＥＸ）ＲＢ１００）、
水酸化マグネシウム、
アルミナ三水和物、
ホウ酸亜鉛、
エチレンジアミンジホスフェート（ＥＤＡＰ）、
シリカ、
シリコン、
珪酸カルシウム
珪酸マグネシウム及び
エチレンビス−（ジブロモ−ノルボルナンジカルボキシイミド）（セイテックス（登録商標：ＳＡＹＴＥＸ）ＢＮ−４５１）
からなる群から選択される
【００８８】
難燃剤組成物中で成分（ａ）ないし（ｊ）の本発明の化合物と共に使用するために有用であることが判明した補助添加剤は以下のものである：
紫外線吸収剤：
２−（２−ヒドロキシ−３，５−ジ−α−クミルフェニル）−２Ｈ−ベンゾトリアゾール（チヌビン（登録商標：ＴＩＮＵＶＩＮ）２３４、チバ  スペシャルティ  ケミカルズ  コーポレーション）；
２−（２−ヒドロキシ−５−メチルフェニル）−２Ｈ−ベンゾトリアゾール（チヌビン（登録商標：ＴＩＮＵＶＩＮ）Ｐ、チバ  スペシャルティ  ケミカルズ  コーポレーション）；
５−クロロ−２−（２−ヒドロキシ−３，５−ジ−第３ブチルフェニル）−２Ｈ−ベンゾトリアゾール（チヌビン（登録商標：ＴＩＮＵＶＩＮ）３２７、チバ  スペシャルティ  ケミカルズ  コーポレーション）；
２−（２−ヒドロキシ−３，５−ジ−第３アミルフェニル）−２Ｈ−ベンゾトリアゾール（チヌビン（登録商標：ＴＩＮＵＶＩＮ）３２８、チバ  スペシャルティ  ケミカルズ  コーポレーション）；
２−（２−ヒドロキシ−３−α−クミル−５−第３オクチルフェニル）−２Ｈ−ベンゾトリアゾール（チヌビン（登録商標：ＴＩＮＵＶＩＮ）９２８、チバ  スペシャルティ  ケミカルズ  コーポレーション）；
２，４−ジ−第３ブチルフェニル３，５−ジ−第３ブチル−４−ヒドロキシベンゾエート（チヌビン（登録商標：ＴＩＮＵＶＩＮ）１２０、チバ  スペシャルティ  ケミカルズ  コーポレーション）；
２−ヒドロキシ−４−ｎ−オクチルオキシベンゾフェノン（チマソルブ（登録商標：ＣＨＩＭＡＳＳＯＲＢ）８１、チバ  スペシャルティ  ケミカルズ  コーポレーション）；
２，４−ビス（２，４−ジメチルフェニル）−６−（２−ヒドロキシ−４−オクチルオキシフェニル）−ｓ−トリアジン（シアソルブ（登録商標：ＣＹＡＳＯＲＢ）１１６４、サイテック）。
【００８９】
本発明の組成物の成分（ｉ．）及び（ｉｉ．）に加えて、米国特許第６，１１７，９９５号明細書及び１９９９年１１月３日に出願された米国継続出願第０９／５０２，２３９号及び２０００年１１月１６日に出願された米国継続出願第０９／７１４，７１７号に開示されているような立体障害アミンも存在し得ることが予期される。この米国特許及び出願の開示を、参照としてここに組込む。
【００９０】
成分（ａ）ないし（ｊ）から選択される特定の化合物は、単独で、プラスチック支持体、例えば、ポリオレフィン、ポリスチレン及びＰＶＣに難燃性を与えることに対して効果的である。特に、成分（ｄ）の化合物、特定の置換ヒドロキシルアミン安定剤は、難燃剤として、単独で効果的である。特に、Ｏ−ｎ−プロピル−Ｎ，Ｎ−ジオクタデシルヒドロキシルアミンは、臭素化難燃剤、燐含有難燃剤及び無機難燃剤のような既知の難燃剤が存在しなくとも、単独で効果的な難燃剤である。
【００９１】
以下の実施例は、説明目的のためのみのものと解釈され、いかなる意味においても本発明の範囲を限定するように解釈されることはない。
【実施例】
【００９２】
試験方法
防炎性織物およびフィルムのための火災試験のＮＦＰＡ７０１標準方法、１９８９年版および１９９６年版、
装置および器具中の部品のためのプラスチック材料の燃焼性についてのＵＬ９４試験、第５版、１９９６年１０月２９日、
限界酸素指数（ＬＯＩ）、ＡＳＴＭ  Ｄ−２８６３、
コーン熱量計、ＡＳＴＭ  Ｅ−１またはＡＳＴＭ  Ｅ１３５４、
ＡＳＴＭ  Ｄ２６３３−８２、燃焼試験。
【００９３】
試験化合物
ＮＯ・１は、ビス（１−オキシル−２，２，６，６−テトラメチルピペリジン−４−イル）セバケート（プロスタブ（登録商標：ｐｒｏｓｔａｂ）５４１５、チバ  スペシャルティ  ケミカルズ  コーポレーション）を表わし、
ＮＯＨ−１は、ビス（１−ヒドロキシ−２，２，６，６−テトラメチルピペリジン−４−イル）セバケートを表わし、
ＤＢＤＰＯは、デカブロモジフェニルオキシドを表わし、
ＦＲ−１は、トリス［３−ブロモ−２，２−ビス（ブロモメチル）プロピル］ホスフェート（ピービー３７０（登録商標：ＰＢ３７０）、ＦＭＣコーポレーション）を表し、
ＦＲ−２は、アンモニウムポリホスフェート（ＡＰＰ）を表し、
ＦＲ−３は、テトラブロモビスフェノールＡのビス（２，３−ジブロモプロピル）エーテル（ＰＥ６８）を表し、
ＦＲ−４は、アンモニウムポリホスフェート／相乗剤ブレンド、ホスタフラム（登録商標：ＨＯＳＴＡＦＬＡＭ）ＡＰ７５０を表し、
ＦＲ−５は、デカブロモジフェニルオキシド、セイテックス（登録商標：ＳＡＹＴＥＸ）１０２Ｅを表し、
ＦＲ−６は、エチレンビス（テトラブロモフタルイミド）（セイテックス（登録商標：ＳＡＹＴＥＸ）ＢＴ−９３）を表し、
ＦＲ−７は、メラミンホスフェート、メラプアー（登録商標：ＭＥＬＡＰＵＲ）Ｐ４６を表わし、
ＦＲ−８は、アンモニウムポリホスフェート、エクソリット（登録商標：ＥＸＯＬＩＴ）ＡＰ７５２を表わす。
【００９４】
実施例１
成形品等級ポリプロピレンを試験添加剤とドライブレンドし、そしてその後、４２５°Ｆ（２１８℃）において溶融配合した。塩基性安定剤はＮ，Ｎ−ジ（水素化牛脂）アミン（イルガスタブ（登録商標：Ｉｒｇａｓｔａｂ）ＦＳ−０４２）の直接酸化によって生成されたＮ，Ｎ−ジ（アルキル）ヒドロキシルアミン５００ｐｐｍ及びステアリン酸カルシウム５００ｐｐｍである。配合物を４７５°Ｆ（２４６℃）においてボーイ射出成形機（Ｂｏｙ  Ｉｎｊｅｃｔｉｏｎ  Ｍｏｌｄｅｒ）を使用して射出成形することによって、プラック（１２５ミル）を調製した。試験片は、ＵＬ−９４垂直燃焼試験規格に従って難燃性を試験された。結果を下記に示す。
【００９５】
プラックは、ＵＬ９４Ｖ厚形材試験によって、難燃性を試験された。プラックに関して、傷害炎が除去された後の消火までの秒による時間が、“火炎後”として報告される。傷害炎が消火された瞬間から火炎を受けた後のプラックが白熱光を発するまでの秒による時間が、“白熱後”として報告される。火炎を除去した後に試験試料が消火する平均時間（秒）を報告した。難燃剤としての効力は、短い火炎後時間が、難燃剤を含まないブランク試料に関して観察された場合に証明される。５つの試料の平均時間を、下記の表において報告する。添加剤の量は、ポリマーに基づいた重量％で報告する。
【表１】
2004526837.tif 000030
“ｘｘｘ” 記載は、試料が、完全に消費され、そして再点火され得ないことを意味する。
【００９６】
５％量のＤＢＤＰＯは、十分な難燃性を与えない。しかしながら、この量のＤＢＤＰＯは、０．２５％ＮＯＨ−１のみを足された場合、難燃性が非常に改良される。
【００９７】
これらのデータは、良好な難燃性を達成するために、デカブロモジフェニルオキシドが、少量の本発明のヒドロキシルアミン安定剤に置き換えられ得ることを示している。
【００９８】
実施例２
繊維等級ポリエチレンを試験添加剤とドライブレンドし、４００°Ｆにおいて溶融配合することによって、ポリエチレン繊維を調製した。ヒルズ実験室規模繊維押出機を使用して、この配合物から繊維を押出した。ソックスを前記繊維から編み、そしてＮＦＰＡ７０１垂直燃焼方法に従って難燃性について試験した。ポリエチレン繊維は、古典的な臭素化難燃剤、デカブロモジフェニルオキシド（ＤＢＤＰＯ）；テトラブロモビスフェノールＡのビス（２，３−ジブロモプロピル）エーテル（ＰＥ６８）；又はエチレンビス−テトラブロモフタルイミド（セイテックス（登録商標：ＳＡＹＴＥＸ）ＢＴ−９３）と組合せて本発明の成分（ａ）ないし（ｊ）の添加剤を含む。これらの配合した繊維をＮＦＰＡ７０１に従って難燃性について試験した。
【００９９】
本発明の成分（ａ）ないし（ｊ）の添加剤及び古典的な臭素化難燃剤の双方を含む繊維は、古典的な難燃剤のみを含むものと比較して増大した難燃性を示した。
【０１００】
実施例３
ポリエチレン（ＬＤＰＥ）を、４５０#Ｆ（２３２#Ｃ）において、二軸スクリュー押出機上で、古典的な臭素化難燃剤、デカブロモジフェニルオキシド（ＤＢＤＰＯ）；テトラブロモビスフェノールＡのビス（２，３−ジブロモプロピル）エーテル（ＰＥ６８）；又はエチレンビス−テトラブロモフタルイミド（セイテックス（登録商標：ＳＡＹＴＥＸ）ＢＴ−９３）と組合せた本発明の成分（ａ）ないし（ｊ）の添加剤と共に溶融配合した。１２５ミルのプラックを４００#Ｆ（２０４#Ｃ）で圧縮成形した。
【０１０１】
プラックを、ＵＬ９４Ｖ厚形材試験によって難燃性について試験した。
【０１０２】
本発明の成分（ａ）ないし（ｊ）の添加剤及び古典的な臭素化難燃剤の双方を含むプラックは、古典的な難燃剤のみを含むプラックと比較して増大した難燃性を示した。
【０１０３】
実施例４
発泡体等級ポリエチレンを試験添加剤とドライブレンドし、そしてペレットに溶融配合した。ペレット化し完全に配合した樹脂をその後発泡体にブローした。
【０１０４】
調製されたポリエチレン発泡体は、古典的な臭素化難燃剤と組合せて、成分（ａ）ないし（ｊ）の本発明の添加剤を含む。配合した発泡体を、ＵＬ−９４垂直燃焼試験方法に従って難燃性について試験した。
【０１０５】
本発明の成分（ａ）ないし（ｊ）の添加剤及び古典的な臭素化難燃剤の双方を含む発泡体は、古典的なハロゲン化難燃剤のみを含むものと比較して増大した難燃性を示した。
【０１０６】
実施例５
ワイヤー及びケーブル等級ポリエチレンを、試験添加剤とドライブレンドし、そしてペレットに溶融配合した。ペレット化し完全に配合した樹脂をその後ワイヤー上に押出した。
【０１０７】
試験片を、ＡＳＴＭ  Ｄ２６３３−８２燃焼試験条件を使用して難燃性について試験した。成分（ａ）ないし（ｊ）から選択される本発明の化合物及び古典的な臭素化難燃剤の双方を含む配合物は、古典的なハロゲン化難燃剤のみを含むものと比較して増大した難燃性を示した。
【０１０８】
実施例６
繊維等級ポリエチレンを試験添加剤とドライブレンドした。本発明の成分（ａ）ないし（ｊ）の化合物に加えて、選択された臭素化難燃剤も、種々の配合中に含まれる。前記ポリマーブレンド配合物を不織または溶融ブロー加工することによって、不織布を製造した。
【０１０９】
そのように製造した不織布をＮＦＰＡ７０１垂直燃焼試験仕様書に従って難燃性について試験した。成分（ａ）ないし（ｊ）の本発明の化合物及び選択された臭素化難燃剤を含む前記布は難燃性を示した。
【０１１０】
実施例７
繊維等級ポリプロピレンを試験添加剤とドライブレンドした。成分（ａ）ないし（ｊ）の本発明の化合物に加えて、選択された臭素化難燃剤も、種々の配合中に含まれる。前記ポリマーブレンド配合物を不織または溶融ブロー加工することによって、不織布を製造した。
【０１１１】
そのように製造した不織布をＮＦＰＡ７０１垂直燃焼試験仕様書に従って難燃性について試験した。本発明の成分（ａ）ないし（ｊ）から選択される添加剤及び選択された臭素化難燃剤を含む前記布は難燃性を示した。
【０１１２】
実施例８
成形品等級ポリスチレンを試験添加剤とドライブレンドし、そしてその後、溶融配合した。本発明の成分（ａ）ないし（ｊ）から選択される添加剤に加えて、選択された臭素化難燃剤も、試験配合中に含まれる。試験片は、これら試験配合から射出成形される。
【０１１３】
試験片を、ＵＬ−９４垂直燃焼試験規格に従って難燃性を試験した。成分（ａ）ないし（ｊ）の本発明の化合物及び選択された臭素化難燃剤を含む成形試験片は難燃性を示した。
【０１１４】
実施例９
発泡体等級ポリスチレンを試験添加剤とドライブレンドし、そしてその後、溶融配合した。本発明の成分（ａ）ないし（ｊ）から選択される添加剤に加えて、選択された臭素化難燃剤も、試験配合中に含まれる。発泡ポリスチレン試験片は、これら試験配合から調製される。
【０１１５】
試験片を、ＵＬ−９４燃焼試験規格に従って難燃性を試験した。成分（ａ）ないし（ｊ）から選択される本発明の化合物及び臭素化難燃剤を含む発泡体試験片は難燃性を示した。
【０１１６】
実施例１０
成形品等級ＡＢＳを、本発明の成分（ａ）ないし（ｊ）から選択される添加剤及び選択された臭素化難燃剤とドライブレンドし、その後、４２５°Ｆ（２１８℃）において溶融配合した。続いて、４５０°Ｆ（２３２℃）においてボーイ射出成形機（Ｂｏｙ  Ｉｎｊｅｃｔｉｏｎ  Ｍｏｌｄｅｒ）を使用して、この配合物から、厚さ１２５ミル（１/８インチ）の試験片を射出成形した。試験片を、ＵＬ−９４垂直燃焼試験規格に従って難燃性を試験した。
【０１１７】
成分（ａ）ないし（ｊ）から選択される本発明の化合物及び臭素化難燃剤を含む発泡体試験片は難燃性を示した。
【０１１８】
実施例１１
繊維等級ポリプロピレンを、本発明の成分（ａ）ないし（ｊ）から選択される添加剤及び選択された臭素化難燃剤とドライブレンドし、そしてその後、２３４℃（４５０°Ｆ）においてペレットに溶融配合した。その後、ペレット化し完全に配合した樹脂を、２４６℃（４７５°Ｆ）において、ヒルズ実験室規模繊維押出機を使用して、繊維に紡績した。４１本のフィラメントの紡績トウを１：３．２の割合で延伸し、６１５／４１の最終デニールを得た。
【０１１９】
ソックスを前記安定化したポリプロピレン繊維からローソン−ヘンフィル・アナリシス・ニッター（Ｌａｗｓｏｎ−Ｈｅｍｐｈｉｌｌ  Ａｎａｌｙｓｉｓ  Ｋｎｉｔｔｅｒ）で編み、そしてＮＦＰＡ７０１垂直燃焼方法下で試験した。前記編んだソックスに関し、傷害炎が除去された後の消火までの秒による時間が、“火炎後”として報告される。あらゆる一回の反復試験についての最長時間及び１０回の反復試験についての総時間を測定した。難燃剤としての効力は、短い火炎後時間が、難燃剤を含まないブランク試料に関して観察された場合に証明される。
【０１２０】
成分（ａ）ないし（ｊ）から選択される本発明の化合物及び臭素化難燃剤を含む試験片は難燃性を示した。
【０１２１】
実施例１２
フィルム等級ポリエチレンを、本発明の成分（ａ）ないし（ｊ）から選択される添加剤及び選択臭素化難燃剤とドライブレンドし、そしてその後ペレットに溶融配合した。続いて、ペレット化し完全に配合した樹脂を、２０５#ＣにおいてＭＰＭ  スーペリアー  ブロウンフィルム押出機（ＭＰＭ  Ｓｕｐｅｒｉｏｒ  Ｂｌｏｗｎ  ｆｉｌｍ  ｅｘｔｒｕｄｅｒ）を使用してブローした。
【０１２２】
フィルムをＮＦＰＡ７０１試験条件下で難燃性について試験した。成分（ａ）ないし（ｊ）から選択される本発明の化合物及び臭素化難燃剤を含む試験片は難燃性を示した。
【０１２３】
フィルム等級ポリプロピレンを同様の仕上げで処理し、そして本発明の化合物及び臭素化難燃剤を含む前記ポリプロピレンフィルムもまた難燃性を示した。
【０１２４】
実施例１３
成分（ａ）ないし（ｊ）から選択される本発明の試験化合物及び選択臭素化難燃剤を含む熱可塑性オレフィン（ＴＰＯ）ペレットを射出成形することによって、成形試験試料を調製した。ＴＰＯ配合物はまた、顔料、ホスフィット、フェノール系抗酸化剤もしくはヒドロキシルアミン、金属ステアレート、ＵＶ吸収剤または立体障害アミン安定剤または立体障害アミンとＵＶ吸収剤との混合物も含み得る。
【０１２５】
ゴム変性剤が、エチリデンノルボルネンのような第三成分を伴い又は伴わずにプロピレン及びエチレンのコポリマーを含む現場反応コポリマーもしくはブレンド生成物であるところのゴム変性剤とブレンドしたポリプロピレンからなる着色ＴＰＯ配合物は、Ｎ，Ｎ−ジアルキルヒドロキシルアミン、又は立体障害フェノール系抗酸化剤及び有機リン化合物の混合物からなる塩基性安定剤系で安定化される。
【０１２６】
ＴＰＯプラックをＵＬ−９４垂直燃焼条件を使用して難燃性について試験した。最低３個の反復試験片を試験した。難燃剤としての効力を難燃剤を含まないブランク試料に関して測定した。
【０１２７】
成分（ａ）ないし（ｊ）から選択される本発明の化合物及び臭素化難燃剤を含む試験片は難燃性を示した。
【０１２８】
実施例１４
２０重量％又はそれより少ない酢酸ビニルを含むフィルム等級エチレン／酢酸ビニル（ＥＶＡ）コポリマーを試験添加剤とドライブレンドし、そしてその後ペレットに溶融配合した。続いて、ペレット化し完全に配合した樹脂を、２０５#ＣにおいてＭＰＭ  スーペリアー  ブロウンフィルム押出機（ＭＰＭ  Ｓｕｐｅｒｉｏｒ  Ｂｌｏｗｎ  ｆｉｌｍ  ｅｘｔｒｕｄｅｒ）を使用してブローした。
【０１２９】
前記フィルムをＮＦＰＡ７０１試験条件下で難燃性について試験した。成分（ａ）ないし（ｊ）から選択される本発明の化合物及び臭素化難燃剤を含むフィルムは難燃性を表した。
【０１３０】
線状低密度ポリエチレン（ＬＬＤＰＥ）及び／又はエチレン／酢酸ビニル（ＥＶＡ）をいくらか含むフィルム等級低密度ポリエチレン（ＬＤＰＥ）を試験添加剤とドライブレンドし、そしてＥＶＡコポリマー樹脂について、上記したようにフィルムにブローした。前記フィルムをＮＦＰＡ７０１試験条件下で難燃性について試験し、そして成分（ａ）ないし（ｊ）から選択される本発明の化合物及び臭素化難燃剤を含むそれらは難燃性を示した。
【０１３１】
実施例１５
耐衝撃性ポリスチレン（ＨＩＰＳ）ポリマー（スチロン（登録商標：ＳＴＹＲＯＮ）４８４Ｃ、ダウ  ケミカル  コーポレーション）を、成分（ａ）ないし（ｊ）の本発明の化合物及び選択臭素化難燃剤と配合し、ペレット化し、そして続いて、プラックに射出又は圧縮成形した。これらのプラックを、コーン熱量計、ＬＯＩまたはＵＬ−９４試験方法を使用して難燃効力について試験した。
【０１３２】
成分（ａ）ないし（ｊ）の本発明の化合物及び臭素化難燃剤を含むプラックは難燃性を示した。難燃剤ＨＩＰＳポリマーは事務機器のためのハウジングに適用が見いだされる。
【０１３３】
実施例１６
本実施例はＰＶＣ配合物中での本発明の化合物の効力を示す。このような配合物は、軟質又は硬質ＰＶＣにおいて並びにワイヤ及びケーブル用途において有用である。典型的な配合物を以下に示す：
【表２】
2004526837.tif 000031
【０１３４】
成分（ａ）ないし（ｊ）の本発明の化合物及び既知の有機又は無機難燃剤を含む完全に配合したＰＶＣをペレット化し、そしてその後ＵＬ−９４またはＬＯＩ試験方法を使用する難燃性の検査のための試験プラックに射出成形した。
【０１３５】
成分（ａ）ないし（ｊ）の本発明の化合物及び古典的な有機又は無機難燃剤を含むＰＶＣプラックは難燃性を表した。
【０１３６】
実施例１７
繊維等級ポリ（エチレンテレフタレート）（ＰＥＴ）を成分（ａ）ないし（ｊ）の試験添加剤及び古典的な難燃剤とドライブレンドし、次に、５５０°Ｆにおいて溶融配合し、その後、ペレット化した。ポリエステルペレットを１７５#Ｆで２４時間真空下で乾燥した。乾燥したペレットを５５０#Ｆにおいてヒルズ実験室規模繊維押出機を使用して繊維に押出した。これらの繊維からソックスを編み、そしてＮＦＰＡ７０１試験方法に従って難燃性について試験した。
【０１３７】
成分（ａ）ないし（ｊ）の本発明の化合物及び古典的なハロゲン化又は燐難燃剤の両方を含むポリエステル繊維は古典的な難燃剤のみを含むものと比較して増大した難燃性を示した。
【０１３８】
実施例１８
ポリプロピレン、ポリエチレンホモポリマー、ポリオレフィンコポリマー又は熱可塑性オレフィン（ＴＰＯ）、耐衝撃性ポリスチレン（ＨＩＰＳ）及びＡＢＳを含む熱可塑性樹脂を、成分（ａ）ないし（ｊ）の本発明の化合物及び古典的な有機又は無機難燃剤とドライブレンドし、そしてその後ペレットに溶融配合した。ペレット化し完全に配合した樹脂をその後、繊維への押出、フィルムへのブロー又はキャスト押出、ボトルへのブロー成形、成形品への射出成形、成形品への熱成形、ワイヤおよびケーブルハウジングへの押出し又は中空品への回転成形のようにして有用な物品に加工した。
【０１３９】
既知の標準試験によって試験した場合、成分（ａ）ないし（ｊ）の本発明の化合物及び既知の有機又は無機難燃剤を含む物品は、難燃性を示した。
【０１４０】
ポリエチレンワイヤ及びケーブル適用を、ＡＳＴＭ  Ｄ−２６３３−８２燃焼試験方法に従って難燃性について試験した。成分（ａ）ないし（ｊ）の本発明の化合物及び既知の有機又は無機難燃剤を含む材料は難燃性を示した。
【０１４１】
実施例１９
トリス（２，４−ジ−第３ブチルフェニル）ホスフィット、ビス（２，４−ジ−第３ブチル−６−メチルフェニル）エチルホスフィット、２，２’，２’’−ニトリロ［トリエチル−トリス（３，３’，５，５’−テトラ−第３ブチル−１，１’−ビフェニル−２，２’−ジイル）ホスフィット］、テトラキス（２，４−ジブチルフェニル）４，４’−ビフェニレンジホスホナイト、トリス（ノニルフェニル）ホスフィット、ビス（２，４−ジ−第３ブチルフェニル）ペンタエリトリチルジホスフィット、２，２’−エチリデンビス（２，４−ジ−第３ブチルフェニル）フルオロホスフィット及び２−ブチル−２−エチルプロパン−１，３−ジイル２，４，６−トリ−第３ブチルフェニルホスフィットからなる群から選択される有機燐安定剤を所望により含む実施例１８に従って製造された物品は、良好な難燃特性を示した。
【０１４２】
実施例２０
２−（２−ヒドロキシ−３，５−ジ−α−クミルフェニル）−２Ｈ−ベンゾトリアゾール、２−（２−ヒドロキシ−５−メチルフェニル）−２Ｈ−ベンゾトリアゾール、５−クロロ−２−（２−ヒドロキシ−３，５−ジ−第３ブチルフェニル）−２Ｈ−ベンゾトリアゾール、２−（２−ヒドロキシ−３，５−ジ−第３アミルフェニル）−２Ｈ−ベンゾトリアゾール、２−（２−ヒドロキシ−３−α−クミル−５−第３オクチルフェニル）−２Ｈ−ベンゾトリアゾール、２，４−ジ−第３ブチルフェニル３，５−ジ−第３ブチル−４−ヒドロキシベンゾエート、２−ヒドロキシ−４−ｎ−オクチルオキシベンゾフェノン及び２，４−ビス（２，４−ジメチルフェニル）−６−（２−ヒドロキシ−４−オクチルオキシフェニル）−ｓ−トリアジンからなる群から選択されるｏ−ヒドロキシフェニル−２Ｈ−ベンゾトリアゾール、ヒドロキシフェニルベンゾフェノン又はｏ−ヒドロキシフェニル−ｓ−トリアジン紫外線吸収剤を所望により含む実施例１８に従って製造された物品は、良好な難燃性を示した。
【０１４３】
実施例２１
２−（２−ヒドロキシ−３，５−ジ−α−クミルフェニル）−２Ｈ−ベンゾトリアゾール、２−（２−ヒドロキシ−５−メチルフェニル）−２Ｈ−ベンゾトリアゾール、５−クロロ−２−（２−ヒドロキシ−３，５−ジ−第３ブチルフェニル）−２Ｈ−ベンゾトリアゾール、２−（２−ヒドロキシ−３，５−ジ−第３アミルフェニル）−２Ｈ−ベンゾトリアゾール、２−（２−ヒドロキシ−３−α−クミル−５−第３オクチルフェニル）−２Ｈ−ベンゾトリアゾール、２，４−ジ−第３ブチルフェニル３，５−ジ−第３ブチル−４−ヒドロキシベンゾエート、２−ヒドロキシ−４−ｎ−オクチルオキシベンゾフェノン及び２，４−ビス（２，４−ジメチルフェニル）−６−（２−ヒドロキシ−４−オクチルオキシフェニル）−ｓ−トリアジンからなる群から選択されるｏ−ヒドロキシフェニル−２Ｈ−ベンゾトリアゾール、ヒドロキシフェニルベンゾフェノン又はｏ−ヒドロキシフェニル−ｓ−トリアジン紫外線吸収剤を所望により含む実施例１８に従って製造された物品は、良好な難燃性を示した。
【０１４４】
実施例２２
実施例１ないし２２を、成分（ａ）ないし（ｊ）の化合物が、
（ａ）ビス（１−オキシル−２，２，６，６−テトラメチルピペリジン−４−イル）、４−ヒドロキシ−１−オキシル−２，２，６，６−テトラメチルピペリジン、
（ｂ）Ｎ，Ｎ−ジ（水素化牛脂）アミンの直接酸化によって生成されるＮ，Ｎ−ジ（アルキル）ヒドロキシルアミン（イルガスタブ（登録商標：Ｉｒｇａｓｔａｂ）ＦＳ−０４２）、
（ｃ）Ｎ−オクタデシル−α−ヘプタデシルニトロン、
（ｄ）Ｏ−ｎ−プロピル−Ｎ，Ｎ−ジオクタデシルヒドロキシルアミン、
（ｅ）ジェノックス（登録商標：Ｇｅｎｏｘ）ＥＰ、ジ（炭素原子数１６ないし１８）アルキルメチルアミンオキシド、ＣＡＳ＃２０４９３３−９３−７、
（ｆ）３−（３，４−ジメチルフェニル）−５，７−ジ−第３−ブチル−ベンゾフラン−２−オン、イルガノクス（登録商標：Ｉｒｇａｎｏｘ）ＨＰ−１３６、（ＢＦ１）、
（ｇ）トリス（２，４−ジ−第３−ブチルフェニル）ホスフィット（イルガフォス（登録商標：Ｉｒｇａｆｏｓ）１６８）、
（ｈ）２，６−ジ−第３−ブチル−４−ベンジリデン−シクロヘキサ−２，５−ジエノン（プロスタブ（登録商標：ｐｒｏｓｔａｂ）６００７）及び
（ｊ）２，２’−メチレンビス（６−第３−ブチル−４−メチルフェノール）のモノアクリレートエステル、イルガノクス（登録商標：Ｉｒｇａｎｏｘ）３０５２
から選択されるもので繰返した。
【０１４５】
成分（ａ）ないし（ｊ）の本発明の安定剤及び臭素化難燃剤を含む配合物は、良好な難燃性を達成した。
【０１４６】
実施例２３
実施例１ないし２２を、古典的な難燃剤が、ビスフェノールＡのビス（２，３−ジブロモプロピルエーテル）（ＰＥ６８）、トリス［３−ブロモ−２，２−ビス（ブロモメチル）プロピル］ホスフェート（ＰＢ３７０）、エチレンビス−テトラブロモフタルイミド（セイテックス（登録商標：ＳＡＹＴＥＸ）ＢＴ−９３）又はエチレンビス−ジブロモノルボルナンジカルボキシイミド（セイテックス（登録商標：ＳＡＹＴＥＸ）ＢＮ−４５１）等の難燃剤であるもので繰返した。他の配合物は、臭素化難燃剤に加えて、アンチモントリオキシドを含み得る。他の配合物は、臭素化難燃剤の代わりに、エチレンジアミンジホスフェート（ＥＤＡＰ）又はアンモニウムポリホスフェート（ＡＰＰ）のような燐ベースの難燃剤を含み得る。
【０１４７】
成分（ａ）ないし（ｊ）から選択される本発明の化合物及び古典的な難燃剤を含む試料は、難燃性を示した。
【０１４８】
実施例２４
実施例１を、下記の表の試験添加剤を用いて繰返した。添加剤の量は、ポリマーに基づいた重量％で報告される。２又は３の試料の平均を報告する。
【表３】
2004526837.tif 000032
“ｘｘｘ” 記載は、試料が、完全に消費され、そして再点火され得ないことを意味する。“燃焼”は、プラックが、山になるまで完全燃焼したことを意味する。ＮＯＲ−１は、（Ｈ37Ｃ18）2ＮＯＣＨ2ＣＨ2ＣＨ3を表わす。ニトロキシル安定剤、ヒドロキシルアミン安定剤又は置換ヒドロキシルアミン安定剤と慣例の難燃剤の組合せは、プラスチック支持体に難燃性を与えることに対し、相乗作用があることが明白である。
【国際公開パンフレット】
2004526837.tif 000053
2004526837.tif 000054
2004526837.tif 000055
2004526837.tif 000056
2004526837.tif 000057
2004526837.tif 000058
2004526837.tif 000059
2004526837.tif 000060
2004526837.tif 000061
2004526837.tif 000062
2004526837.tif 000063
2004526837.tif 000064
2004526837.tif 000065
2004526837.tif 000066
2004526837.tif 000067
2004526837.tif 000068
2004526837.tif 000069
2004526837.tif 000070
2004526837.tif 000071
2004526837.tif 000072
2004526837.tif 000073
2004526837.tif 000074
2004526837.tif 000075
2004526837.tif 000076
2004526837.tif 000077
2004526837.tif 000078
2004526837.tif 000079
2004526837.tif 000080
2004526837.tif 000081
2004526837.tif 000082
2004526837.tif 000083
2004526837.tif 000084
2004526837.tif 000085
2004526837.tif 000086
2004526837.tif 000087
2004526837.tif 000088
2004526837.tif 000089
2004526837.tif 000090
2004526837.tif 000091
2004526837.tif 000092
2004526837.tif 000093
2004526837.tif 000094
2004526837.tif 000095
2004526837.tif 000096
2004526837.tif 000097
2004526837.tif 000098
2004526837.tif 000099
2004526837.tif 000100
2004526837.tif 000101
2004526837.tif 000102
2004526837.tif 000103
2004526837.tif 000104
2004526837.tif 000105
2004526837.tif 000106
2004526837.tif 000107
2004526837.tif 000108
2004526837.tif 000109
2004526837.tif 000110
2004526837.tif 000111
2004526837.tif 000112
2004526837.tif 000113
2004526837.tif 000114
2004526837.tif 000115
2004526837.tif 000116
2004526837.tif 000117
2004526837.tif 000118
2004526837.tif 000119
2004526837.tif 000120
【手続補正書】
【提出日】平成14年9月18日(2002.9.18)
【手続補正１】
【補正対象書類名】特許請求の範囲
【補正対象項目名】請求項１
【補正方法】変更
【補正の内容】
【請求項１】
（Ａ）ポリマー支持体、及び
（Ｂ）
ｉ）
（ａ）ニトロキシル安定剤、
（ｂ）ヒドロキシルアミン安定剤、
（ｃ）ニトロン安定剤、
（ｄ）次式
【化１】
2004526837.tif 000121
（式中、Ｔ1は、炭素原子数１ないし３６の直鎖もしくは枝分かれ鎖アルキル基、炭素原子数５ないし１２のシクロアルキル基、炭素原子数７ないし９のアラルキル基又は、１もしくは２個の炭素原子数１ないし１２のアルキル基又は１もしくは２個のハロゲン原子によって置換された前記アラルキル基を表し；
Ｔ2は水素原子を表わすか、又は独立して、Ｔ1と同じ意味を有し；
Ｔ3はアリル基、炭素原子数１ないし３６の直鎖もしくは枝分かれ鎖アルキル基、炭素原子数５ないし１８のシクロアルキル基、炭素原子数５ないし１８のシクロアルケニル基、又は、フェニル基によって、又は１もしくは２個の炭素原子数１ないし４のアルキル基で又は１もしくは２個のハロゲン原子で置換されたフェニル基によって置換された炭素原子数１ないし４の直鎖もしくは枝分かれ鎖アルキル基を表わす。）で表わされる置換ヒドロキシルアミン安定剤、
（ｅ）アミンオキシド安定剤、
（ｆ）ベンゾフラノン安定剤、
（ｇ）ホスフィット及びホスホナイト安定剤、
（ｈ）キノンメチド安定剤及び
（ｊ）２，２’−アルキリデンビスフェノール安定剤のモノアクリレートエステルからなる群から選択される化合物の少なくとも一つ及び
ｉｉ）臭素化難燃剤、燐含有難燃剤及び無機難燃剤からなる群から選択される化合物の少なくとも一つ
の相乗混合物の効果的な難燃化量
を含む難燃性組成物。
【国際調査報告】
2004526837.tif 000122
2004526837.tif 000123